(57)【要約】【課題】高温下での粘性低下が抑制される、微細セルロース繊維を含有する水系組成物に関すること。【解決手段】（Ａ）数平均繊維径が０．５ｎｍ以上２００ｎｍ以下であり、カルボキシ基含有量が０．１ｍｍｏｌ／ｇ以上であり、該カルボキシ基がアルカリ金属との塩となっている、微細セルロース繊維、及び（Ｂ）炭素原子と窒素原子を有し、化合物１分子あたりのその比率（炭素原子数／窒素原子数）が３以上４５以下である化合物を１種又は２種以上含む添加剤を含有し、前記（Ａ）成分の含有量が０．２質量％以上１０質量％以下であり、前記（Ｂ）成分の含有量が（Ａ）成分１００質量部に対して３質量部以上１５０質量部以下であり、８０℃、回転速度３０ｒｐｍにおける組成物の粘度が８０ｍＰａ・ｓ以上である、水系組成物。【選択図】なし【特許請求の範囲】
【請求項１】
（Ａ）数平均繊維径が０．５ｎｍ以上２００ｎｍ以下であり、カルボキシ基含有量が０．１ｍｍｏｌ／ｇ以上であり、該カルボキシ基がアルカリ金属との塩となっている、微細セルロース繊維、及び
（Ｂ）炭素原子と窒素原子を有し、化合物１分子あたりのその比率（炭素原子数／窒素原子数）が３以上４５以下である化合物を１種又は２種以上含む添加剤
を含有し、前記（Ａ）成分の含有量が０．２質量％以上１０質量％以下であり、前記（Ｂ）成分の含有量が（Ａ）成分１００質量部に対して３質量部以上１５０質量部以下であり、８０℃、回転速度３０ｒｐｍにおける組成物の粘度が８０ｍＰａ・ｓ以上である、水系組成物。
【請求項２】
微細セルロース繊維が、天然セルロース繊維をＮ−オキシル化合物存在下で酸化する工程を含む製造方法により得られたものである、請求項１記載の水系組成物。
【請求項３】
（Ｂ）成分が、４級アンモニウム塩、アミン、及びアミドからなる群より選ばれる１種又は２種以上を含む、請求項１又は２記載の水系組成物。
【請求項４】
（Ｂ）成分が、下記一般式（１）〜（６）で表される化合物からなる群より選ばれる１種又は２種以上を含む、請求項１〜３いずれか記載の水系組成物。
【化１】
2016183329.tif 000017
(式中、Ｒ１、Ｒ２、Ｒ３、Ｒ４は、同一又は異なって、炭素数１〜２０のアルキル基、炭素数６〜２０のアリール基、又は炭素数７〜２０のアラルキル基を示し、Ｘは、Ｆ、Ｂｒ、Ｃｌ、又はＩを示す)
【化２】
2016183329.tif 000018
(式中、Ｒ５、Ｒ６、Ｒ７は、同一又は異なって、水素原子、炭素数１〜１０のアルキル基もしくはヒドロキシアルキル基、炭素数６〜２０のアリール基、炭素数７〜２０アラルキル基、又はヘテロ芳香環基を示す)
【化３】
2016183329.tif 000019
(式中、Ｒ８は炭素数３〜１８の（シクロ）アルキレン基又は炭素数３〜２４のポリオキシアルキレン基を示し、Ｒ９、Ｒ１０、Ｒ１１、Ｒ１２は、同一又は異なって、水素原子又はメチル基を示す)
【化４】
2016183329.tif 000020
(式中、ｍ、ｎ、ｏはそれぞれ独立してオキシプロピレン基の平均付加モル数を示し、ｍ＋ｎ＋ｏが１以上１２以下を満足する数である)
【化５】
2016183329.tif 000021
(式中、Ｒ１３は水素原子、ヒドロキシ基、又は炭素数１〜１０のアルキル基もしくはヒドロキシアルキル基を示し、Ｒ１４は炭素数１〜８のアルキレン基を示し、Ｒ１５は水素原子、ヒドロキシ基、又は炭素数１〜６のアルキル基もしくはヒドロキシアルキル基を示し、Ｒ１６は水素原子又はヒドロキシ基を示し、ｐは１〜６を示す)
【化６】
2016183329.tif 000022
(式中、Ｒ１７は炭素数６〜１８のアルキル基を示し、Ｒ１８、Ｒ１９は、同一又は異なって、水素原子、又は炭素数１〜８のアルキル基もしくはヒドロキシアルキル基を示す)
【発明の詳細な説明】
【技術分野】
【０００１】
本発明は、粘性水系組成物に関する。更に詳しくは、打杭工事や石油等の地中からの回収作業時に用いる増粘剤を代表とする様々な工業用途、化粧品用途、その他高温下での製品安定性が求められる用途に好適に使用し得る粘性水系組成物に関する。
【背景技術】
【０００２】
従来、増粘性や分散安定性を維持するために、高分子材料が用いられている。例えば、メチルセルロース、カルボキシメチルセルロース塩等の水溶性のセルロース誘導体、ポリビニルアルコール、ポリビニルピロリドン、カルボキシビニルポリマー、ポリエチレングリコール等の合成高分子、クインスシード、ビーガム、キサンタンガム、ヒアルロン酸塩等の天然高分子多糖類等が挙げられる。これらのなかでも、セルロース繊維は天然に多量に存在し、生分解性が良好なことから、ミクロフィブリル化して幅広い分野へ応用することが期待されている。
【０００３】
例えば、特許文献１では、セルロース分子中のグルコースユニットのＣ６位水酸基が酸化されてアルデヒド基及びカルボキシ基に変性された微細セルロース繊維を、水と混合して調製した粘稠な組成物が化粧品基材やトイレタリー用品基材に利用されることが開示されている。前記微細セルロース繊維は、実施例では酸化後に水酸化ナトリウムと反応させているので、アルデヒド基及びカルボキシ基はナトリウム塩を形成していると示唆される。
【０００４】
特許文献２では、セルロース分子中のグルコースユニットのＣ６位水酸基がカルボキシ基に変性され、かつ、カルボキシ基がモノアミンの塩となっている微細セルロース繊維を特許文献１と同様の用途に使用することが開示されている。
【０００５】
また、石油や天然ガスを産生するオイルフィールドの分野においても、微細セルロース繊維を用いる試みがある。当該分野においては、従来、掘削・汲み出しを行う際に前記したような高分子材料を粘度調整剤として用い、掘削された穴の壁面に膜を形成して安定化させたり、生産性向上のために地層に注入して膨潤させることで人工的な割れ目(フラクチャー)を形成しているが、特許文献３では、微細セルロース繊維を水に分散したものが、掘削用の流体やフラクチャリング流体、分配用流体等に用いられることが開示されている。
【先行技術文献】
【特許文献】
【０００６】
【特許文献１】ＷＯ２０１１／０８９７０９号公報
【特許文献２】特開２０１２−１２６７８６号公報
【特許文献３】ＷＯ２０１１／０８９３２３号公報
【発明の概要】
【発明が解決しようとする課題】
【０００７】
このように微細セルロース繊維を増粘効果を要する用途に適用する試みが見られるが、本発明者らが検討したところ、微細セルロース繊維を含有する水系組成物も、従来の増粘剤と同様に高温下での粘性低下が認められ、さらなる改良が必要であることが示唆された。
【０００８】
本発明は、高温下での粘性低下が抑制される、微細セルロース繊維を含有する水系組成物に関する。
【課題を解決するための手段】
【０００９】
本発明は、
（Ａ）数平均繊維径が０．５ｎｍ以上２００ｎｍ以下であり、カルボキシ基含有量が０．１ｍｍｏｌ／ｇ以上であり、該カルボキシ基がアルカリ金属との塩となっている、微細セルロース繊維、及び
（Ｂ）炭素原子と窒素原子を有し、化合物１分子あたりのその比率（炭素原子数／窒素原子数）が３以上４５以下である化合物を１種又は２種以上含む添加剤
を含有し、前記（Ａ）成分の含有量が０．２質量％以上１０質量％以下であり、前記（Ｂ）成分の含有量が（Ａ）成分１００質量部に対して３質量部以上１５０質量部以下であり、８０℃、回転速度３０ｒｐｍにおける組成物の粘度が８０ｍＰａ・ｓ以上である、水系組成物に関する。
【発明の効果】
【００１０】
本発明の水系組成物は、高温下においても高い粘性を示しながらも、チキソ性にも優れることから操作性が良好になるという優れた効果を奏する。
【発明を実施するための形態】
【００１１】
微細セルロース繊維の水系組成物は、優れた粘性を示すものであるが、従来の増粘剤と同様に高温下では粘性が低下するため、更なる改良が必要である。そこで、本発明者らが検討した結果、驚くべきことに、特定の微細セルロース繊維に、炭素原子と窒素原子の割合が特定の含窒素炭化水素化合物を組み合わせることで、高温下での粘性低下が抑制され、かつ、チキソ性にも優れるものとなることが判明した。その詳細な理由は不明であるが、特定の原子組成を有する化合物を添加することで微細セルロース繊維間に比較的強固でかつ組み換え可能な疑似架橋構造を形成できるためと推察される。但し、これらの推測は、本発明を限定するものではない。なお、本明細書において、粘性低下とは、常温下での粘度に対する高温下での粘度の割合を調べ、値が小さいほど高温下での粘性低下が大きいと評価することができ、例えば、２５℃での粘度に対する８０℃の粘度の割合(８０℃粘度／２５℃粘度)として記載することができる。
【００１２】
本発明の水系組成物は、特定の微細セルロース繊維と特定の添加剤を含有する。
【００１３】
〔水系組成物〕
［（Ａ）微細セルロース繊維］
本発明で用いられる微細セルロース繊維としては、数平均繊維径とカルボキシ基含有量が特定のものであって、該カルボキシ基がアルカリ金属との塩となっているのであれば特に限定はない。
【００１４】
（数平均繊維径）
本発明における微細セルロース繊維は、数平均繊維径が０．５ｎｍ以上２００ｎｍ以下であるが、結晶性を持たせることで熱安定性を維持する観点から、好ましくは０．８ｎｍ以上、より好ましくは１．０ｎｍ以上である。また、微細構造にすることで構造粘性を発現する観点から、好ましくは１００ｎｍ以下、より好ましくは５０ｎｍ以下、更に好ましくは２０ｎｍ以下、更に好ましくは１０ｎｍ以下、より更に好ましくは５ｎｍ以下である。なお、本明細書において、セルロース繊維の数平均繊維径は、原子間力顕微鏡（ＡＦＭ）を用いて測定することができ、具体的には後述の実施例に記載の方法により測定される。一般に、高等植物から調製されるセルロースナノファイバーの最小単位は６×６の分子鎖がほぼ正方形の形でパッキングされていることから、ＡＦＭによる画像で分析される高さを繊維の幅と見なすことができる。
【００１５】
（カルボキシ基含有量）
本発明における微細セルロース繊維は、カルボキシ基含有量が０．１ｍｍｏｌ／ｇ以上であるが、水系組成物での安定性及び増粘効果の観点から、好ましくは０．４ｍｍｏｌ／ｇ以上、より好ましくは０．６ｍｍｏｌ／ｇ以上、更に好ましくは０．８ｍｍｏｌ／ｇ以上である。また、取り扱い性及びコストの観点から、好ましくは３．０ｍｍｏｌ／ｇ以下、より好ましくは２．７ｍｍｏｌ／ｇ以下、更に好ましくは２．５ｍｍｏｌ／ｇ以下、より更に好ましくは２．０ｍｍｏｌ／ｇ以下である。本発明で用いられる微細セルロース繊維に、カルボキシ基含有量がかかる範囲外である微細セルロース繊維が、意図せずに不純物として含まれることもあり得る。なお、「カルボキシ基含有量」とは、微細セルロース繊維を構成するセルロース中のカルボキシ基の総量を意味し、具体的には後述の実施例に記載の方法により測定される。
【００１６】
（カルボキシ基の修飾）
本発明における微細セルロース繊維は、前記カルボキシ基がアルカリ金属との塩となっている。なお、本明細書において、微細セルロース繊維のカルボキシ基がアルカリ金属の塩になっているとは、微細セルロース繊維表面のカルボキシ基にアルカリ金属が直接イオン結合している状態のことを意味する。これにより、微細セルロース繊維が高い水分散性および構造粘性を発現する効果が奏される。アルカリ金属としては、コストの観点から、好ましくはLi、Na、K、Rbであり、より好ましくはNa、Kであり、更に好ましくはNaである。
【００１７】
前記アルカリ金属の導入は、例えば、微細セルロース繊維表面にカルボキシ基を存在させる際に反応系をアルカリ性域として酸化処理を行うことにより得られる。用いられるアルカリとしては、水酸化ナトリウム、水酸化カリウム、水酸化リチウム等のアルカリ金属水酸化物が挙げられる。コストの観点から、このうち水酸化ナトリウムまたは水酸化カリウムが好ましく、水酸化ナトリウムがより好ましい。なお、酸化処理の方法については後述する。
【００１８】
（平均アスペクト比）
また、本発明における微細セルロース繊維は、平均アスペクト比（繊維長／繊維径）が、構造粘性を発現する観点から、好ましくは１０以上、より好ましくは２０以上、さらに好ましくは５０以上、よりさらに好ましくは１００以上、よりさらに好ましくは２００以上である。また、コストおよび取扱い性の観点から、好ましくは１０００以下、より好ましくは５００以下、さらに好ましくは４００以下、よりさらに好ましくは３５０以下である。なお、本明細書において、平均アスペクト比は、分散液中のセルロース繊維濃度と分散液の水に対する比粘度との関係から、下記数式（１）によりセルロース繊維のアスペクト比を逆算して求める。なお、下記数式（１）は、Ｔｈｅ Ｔｈｅｏｒｙ ｏｆ Ｐｏｌｙｍｅｒ Ｄｙｎａｍｉｃｓ，Ｍ．ＤＯＩ ａｎｄ Ｄ．Ｆ．ＥＤＷＡＲＤＳ，ＣＬＡＲＥＮＤＯＮ ＰＲＥＳＳ・ＯＸＦＯＲＤ，１９８６，Ｐ３１２に記載の剛直棒状分子の粘度式（８．１３８）と、Ｌｂ２×ρ＝Ｍ／ＮＡの関係〔式中、Ｌは繊維長、ｂは繊維幅（セルロース繊維断面は正方形とする）、ρはセルロース繊維の濃度（ｋｇ／ｍ３）、Ｍは分子量、ＮＡはアボガドロ数を表す〕から導き出されるものである。また、上記の粘度式（８．１３８）において、剛直棒状分子をセルロース繊維とする。下記数式（１）中、ηＳＰは比粘度、πは円周率、ｌｎは自然対数、Ｐはアスペクト比（Ｌ／ｂ）、γ＝０．８、ρＳは分散媒の密度（ｋｇ／ｍ３）、ρ０はセルロース結晶の密度（ｋｇ／ｍ３）、Ｃはセルロースの質量濃度（Ｃ＝ρ／ρＳ）を表す。
【００１９】
【数１】
2016183329.tif 000002
【００２０】
（結晶化度）
微細セルロース繊維の結晶化度は、高温時の粘性発現の観点から、好ましくは３０％以上、より好ましくは３５％以上、さらに好ましくは４０％以上、よりさらに好ましくは４５％以上である。また、使用するセルロース原料コストの観点から、好ましくは９５％以下、より好ましくは９０％以下、さらに好ましくは８５％以下、よりさらに好ましくは８０％以下である。なお、本明細書において、セルロースの結晶化度は、Ｘ線回折法による回折強度値からＳｅｇａｌ法により算出したセルロースＩ型結晶化度であり、下記計算式（Ａ）により定義される。
セルロースＩ型結晶化度（％）＝［（Ｉ２２．６−Ｉ１８．５）／Ｉ２２．６］×１００      （Ａ）
〔式中、Ｉ２２．６は、Ｘ線回折における格子面（００２面）（回折角２θ＝２２．６°）の回折強度、Ｉ１８．５は，アモルファス部（回折角２θ＝１８．５°）の回折強度を示す〕
なお、セルロースＩ型とは天然セルロースの結晶形のことであり、セルロースＩ型結晶化度とは、セルロース全体のうち結晶領域量の占める割合のことを意味する。
【００２１】
＜製造方法＞
本発明で用いられる微細セルロース繊維は、特に限定なく公知の方法に従って製造することができる。例えば、予め調製された微細セルロース繊維にアルカリ金属を導入する反応を行ってもよいし、微細セルロース繊維を調製する際にアルカリ金属を導入する反応を行ってもよい。なお、微細セルロース繊維は、公知の方法、例えば、特開２０１１−１４０６３２号公報に記載の方法により製造することができる。
【００２２】
具体的には、例えば、天然セルロース繊維をＮ−オキシル化合物存在下で酸化して、アルカリ金属塩型のカルボキシ基含有セルロース繊維を得る工程(酸化処理工程)と得られた繊維を微細化処理する工程(微細化工程)を含む製造方法により得ることができる。
【００２３】
（酸化処理工程）
まず、水中に天然セルロース繊維を分散させたスラリーを調製する。スラリーは、原料となる天然セルロース繊維（絶対乾燥基準：１５０℃にて３０分間加熱乾燥させた後の天然セルロース繊維の質量）に対して約１０〜１０００倍量（質量基準）の水を加え、ミキサー等で処理することにより得られる。天然セルロース繊維としては、例えば、針葉樹系パルプ、広葉樹系パルプ等の木材パルプ；コットンリンター、コットンリントのような綿系パルプ；麦わらパルプ、バガスパルプ等の非木材系パルプ；バクテリアセルロース等が挙げられ、これらの１種を単独で又は２種以上を組み合わせて用いることができる。天然セルロース繊維は、叩解等の表面積を高める処理が施されていてもよい。また、前記市販のパルプのセルロースＩ型結晶化度は、通常８０％以上である。
【００２４】
次に、上記天然セルロース繊維を、Ｎ−オキシル化合物の存在下で酸化処理して、カルボキシ基含有セルロース繊維を得る（以下、単に「酸化処理」と称する場合がある）。
【００２５】
Ｎ−オキシル化合物としては、炭素数１又は２のアルキル基を有するピペリジンオキシル化合物、ピロリジンオキシル化合物、イミダゾリンオキシル化合物、及びアザアダマンタン化合物から選ばれる１種以上の複素環式のＮ−オキシル化合物が好ましい。これらの中では、反応性の観点から、炭素数１又は２のアルキル基を有するピペリジンオキシル化合物が好ましく、２，２，６，６−テトラアルキルピペリジン−１−オキシル（ＴＥＭＰＯ）、４−ヒドロキシ−２，２，６，６−テトラアルキルピペリジン−１−オキシル、４−アルコキシ−２，２，６，６−テトラアルキルピペリジン−１−オキシル、４−ベンゾイルオキシ−２，２，６，６−テトラアルキルピペリジン−１−オキシル、４−アミノ−２，２，６，６−テトラアルキルピペリジン−１−オキシル等のジ−ｔｅｒｔ−アルキルニトロキシル化合物、４−アセトアミド−ＴＥＭＰＯ、４−カルボキシ−ＴＥＭＰＯ、４−ホスフォノキシ−ＴＥＭＰＯ等が挙げられる。これらのピペリジンオキシル化合物の中では、２，２，６，６−テトラメチルピペリジン−１−オキシル（ＴＥＭＰＯ）、４−ヒドロキシ−２，２，６，６−テトラメチルピペリジン−１−オキシル、４−メトキシ−２，２，６，６−テトラメチルピペリジン−１−オキシルがより好ましく、２，２，６，６テトラメチルピペリジン−１−オキシル（ＴＥＭＰＯ）がさらに好ましい。
【００２６】
Ｎ−オキシル化合物の量は、触媒量であればよく、天然セルロース繊維（絶対乾燥基準）に対して、好ましくは０．００１〜１０質量％、より好ましくは０．０１〜９質量％、さらに好ましくは０．１〜８質量％、よりさらに好ましくは０．５〜５質量％である。
【００２７】
天然セルロース繊維の酸化処理においては、酸化剤を使用することができる。酸化剤としては、溶媒をアルカリ性域に調整した場合の溶解度や反応速度等の観点から、酸素又は空気、過酸化物；ハロゲン、次亜ハロゲン酸、亜ハロゲン酸、過ハロゲン酸及びそれらのアルカリ金属塩又はアルカリ土類金属塩；ハロゲン酸化物、窒素酸化物等が挙げられる。これらの中でも、アルカリ金属次亜ハロゲン酸塩が好ましく、具体的には、次亜塩素酸ナトリウムや次亜臭素酸ナトリウムが例示される。酸化剤の使用量は、天然セルロース繊維のカルボキシ基置換度（酸化度）に応じて選択すればよく、また反応条件によって酸化反応収率が異なるため一概には決められないが、原料である天然セルロース繊維（絶対乾燥基準）に対し、好ましくは約１〜１００質量％となる範囲である。
【００２８】
また、酸化反応をより一層効率よく行うため、助触媒として、臭化ナトリウム、臭化カリウム等の臭化物や、ヨウ化ナトリウム、ヨウ化カリウム等のヨウ化物等を用いることができる。助触媒の量は、その機能を発揮できる有効量であればよく、特に制限はない。
【００２９】
酸化処理における反応温度は、反応の選択性、副反応の抑制の観点から、好ましくは５０℃以下、より好ましくは４０℃以下、更に好ましくは２０℃以下であり、その下限は、好ましくは−５℃以上である。
【００３０】
また、反応系のｐＨは酸化剤の性質に合わせる観点から、本発明においては、水酸化ナトリウム、水酸化カリウム、水酸化リチウム等のアルカリ金属水酸化物を用いることができ、好ましくはコストの観点から水酸化ナトリウムまたは水酸化カリウム、より好ましくは水酸化ナトリウムを用いてアルカリ性域に調整する。具体的には、例えば、酸化剤として次亜塩素酸ナトリウムを用いる場合、反応系のｐＨは水酸化ナトリウムを用いてアルカリ側とすることが好ましく、ｐＨ７〜１３が好ましく、ｐＨ１０〜１３がより好ましい。また、反応時間は１〜２４０分間が望ましい。
【００３１】
上記酸化処理を行うことにより、カルボキシ基がアルカリ金属の塩となっている、カルボキシ基含有量が０．１ｍｍｏｌ／ｇ以上の、カルボキシ基含有セルロース繊維が得られる。
【００３２】
（精製工程）
前記酸化反応で得られるカルボキシ基含有セルロース繊維は、触媒として用いるＴＥＭＰＯ等のＮ−オキシル化合物や副生塩を含む。そのまま次工程を行ってもよいが、精製を行って純度の高いカルボキシ基含有セルロース繊維を得ることもできる。精製方法としては、酸化反応における溶媒の種類、生成物の酸化の程度、精製の程度により最適な方法を採用することができる。例えば、良溶媒として水、貧溶媒としてメタノール、エタノール、アセトン等を用いた再沈殿、ヘキサン等の水と相分離する溶媒へのＴＥＭＰＯ等の抽出、透析等による精製等が挙げられる。
【００３３】
（微細化工程）
前記精製工程後、得られたカルボキシ基含有セルロース繊維を微細化する工程を行う。微細化工程では、前記精製工程を経たカルボキシ基含有セルロース繊維を溶媒中に分散させ、微細化処理を行うことが好ましい。この微細化工程を行うことにより、数平均繊維径及び平均アスペクト比がそれぞれ前記範囲にある微細セルロース繊維が得られる。
【００３４】
分散媒としての溶媒は、水の他、メタノール、エタノール、プロパノール等の炭素数１〜６、好ましくは炭素数１〜３のアルコール；アセトン、メチルエチルケトン、メチルイソブチルケトン等の炭素数３〜６のケトン；直鎖又は分岐状の炭素数１〜６の飽和炭化水素又は不飽和炭化水素；ベンゼン、トルエン等の芳香族炭化水素；塩化メチレン、クロロホルム等のハロゲン化炭化水素；炭素数２〜５の低級アルキルエーテル；Ｎ，Ｎ−ジメチルホルムアミド、Ｎ，Ｎ−ジメチルアセトアミド、ジメチルスルホキシド、コハク酸とトリエチレングリコールモノメチルエーテルとのジエステル等の極性溶媒等が例示される。これらは、単独で又は２種以上を混合して用いることができるが、微細化処理の操作性の観点から、水、炭素数１〜６のアルコール、炭素数３〜６のケトン、炭素数２〜５の低級アルキルエーテル、Ｎ，Ｎ−ジメチルホルムアミド、Ｎ，Ｎ−ジメチルアセトアミド、ジメチルスルホキシド、コハク酸メチルトリグリコールジエステル等の極性溶媒が好ましく、環境負荷低減の観点から、水がより好ましい。溶媒の使用量は、カルボキシ基含有セルロース繊維を分散できる有効量であればよく、特に制限はないが、カルボキシ基含有セルロース繊維に対して、好ましくは１〜５００質量倍、より好ましくは２〜２００質量倍使用することがより好ましい。
【００３５】
また、微細化処理で使用する装置としては公知の分散機が好適に使用される。例えば、離解機、叩解機、低圧ホモジナイザー、高圧ホモジナイザー、グラインダー、カッターミル、ボールミル、ジェットミル、短軸押出機、２軸押出機、超音波攪拌機、家庭用ジューサーミキサー等を用いることができる。また、取扱い性の観点から、微細化処理における反応物繊維の固形分濃度は５０質量％以下が好ましい。
【００３６】
微細化工程後に得られるカルボキシ基含有微細セルロース繊維の形態としては、必要に応じ、固形分濃度を調整した懸濁液状（目視的に無色透明又は不透明な液）、あるいは乾燥処理した粉末状（但し、微細セルロース繊維が凝集した粉末状であり、セルロース粒子を意味するものではない）とすることもできる。なお、懸濁液状にする場合、分散媒として水のみを使用してもよく、水と他の有機溶媒（例えば、エタノール等のアルコール類）や界面活性剤、酸、塩基等との混合溶媒を使用してもよい。
【００３７】
このような天然セルロース繊維の酸化処理及び微細化処理により、セルロース構成単位のＣ６位の水酸基がアルデヒド基を経由してカルボキシ基へと選択的に酸化され、前記カルボキシ基含有量が０．１ｍｍｏｌ／ｇ以上のセルロースからなる、数平均繊維径０．５ｎｍ以上２００ｎｍ以下の微細化された、好ましくは３０％以上の結晶化度を有するセルロース繊維を得ることができる。ここで、前記カルボキシ基含有微細セルロース繊維は、セルロースＩ型結晶構造を有している。これは、本発明で用いるカルボキシ基含有微細セルロース繊維が、Ｉ型結晶構造を有する天然由来のセルロース固体原料が表面酸化され微細化された繊維であることを意味する。
【００３８】
［（Ｂ）添加物］
本発明においては、炭素原子と窒素原子を有し、化合物１分子あたりのその比率（炭素原子数／窒素原子数）が３以上４５以下である化合物を１種又は２種以上含む添加剤を用いる。前記比率を有する含窒素化合物を用いることにより、微細セルロース繊維間に比較的強固でかつ組み換え可能な架橋構造を形成する効果が奏される。
【００３９】
前記比率を有する化合物としては、具体的には、４級アンモニウム塩、アミン、アミドを用いることができる。
【００４０】
（４級アンモニウム塩）
本発明で用いられる４級アンモニウム塩としては、化合物１分子あたりの炭素原子と窒素原子の比率（炭素原子数／窒素原子数）が３以上４５以下の４級アンモニウムの塩である。
【００４１】
４級アンモニウムの前記比率は、増粘補助効果及び熱安定性の観点から、好ましくは４以上、より好ましくは６以上、更に好ましくは２０以上である。また、増粘補助効果及び熱安定性、水溶解性の観点から、好ましくは４０以下、より好ましくは３５以下、更に好ましくは３０以下、より更に好ましくは２５以下である。
【００４２】
４級アンモニウムの化合物１分子あたりの炭素原子数は、増粘補助効果及び熱安定性を発現する観点から、好ましくは４以上、より好ましくは６以上、更に好ましくは１２以上、更に好ましくは１８以上である。また、水溶性の観点から、好ましくは４５以下、より好ましくは３５以下、更に好ましくは３０以下、更に好ましくは２５以下である。
【００４３】
４級アンモニウムの化合物１分子あたりの窒素原子数は、増粘補助効果及び熱安定性を発現する観点から、好ましくは１以上２以下であり、より好ましくは１である。
【００４４】
４級アンモニウムの対イオンとしては、特に限定はない。例えば、水溶性の観点から、好ましくはハロゲン原子であり、より好ましくはBr、Cl、Iであり、更に好ましくはBr、Clである。
【００４５】
４級アンモニウム塩の分子量は、増粘補助効果及び熱安定性を発現する観点から、好ましくは７０以上、より好ましくは１００以上、更に好ましくは２００以上、更に好ましくは３００以上、より更に好ましくは３５０以上であり、同様の観点から、好ましくは５００以下、より好ましくは４００以下である。
【００４６】
かかる４級アンモニウム塩化合物としては、例えば、一般式（１）：
【００４７】
【化１】
2016183329.tif 000003
【００４８】
(式中、Ｒ１、Ｒ２、Ｒ３、Ｒ４は、同一又は異なって、炭素数１〜２０のアルキル基、炭素数６〜２０のアリール基、又は炭素数７〜２０のアラルキル基を示し、Ｘは、Ｆ、Ｂｒ、Ｃｌ、又はＩを示す)
で表される化合物を挙げることができる。
【００４９】
一般式（１）におけるアルキル基としては、炭素数が好ましくは１〜２０であり、より好ましくは５〜１８であり、更に好ましくは８〜１６である。具体的には、メチル基、エチル基、プロピル基、イソプロピル基、ブチル基、イソブチル基、ｓｅｃ−ブチル基、ｔｅｒｔ−ブチル基、ペンチル基、イソペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、及びこれらの基が後述する置換基で置換された基が挙げられる。Ｒ１、Ｒ２、Ｒ３、Ｒ４の総炭素数が前記範囲内となるのであれば、いずれであってもよい。
【００５０】
一般式（１）におけるアリール基としては、炭素数が好ましくは６〜２０であり、より好ましくは６〜１４であり、更に好ましくは６〜１０である。具体的には、フェニル基、ナフチル基、アントリル基、フェナントリル基、ビフェニル基、及びこれらの基が後述する置換基で置換された基が挙げられる。
【００５１】
一般式（１）におけるアラルキル基としては、炭素数が好ましくは７〜２０であり、より好ましくは７〜１４であり、更に好ましくは７〜１０である。具体的には、ベンジル基、フェネチル基、フェニルプロピル基、フェニルペンチル基、フェニルヘキシル基、フェニルヘプチル基、フェニルオクチル基、及びこれらの基の芳香族基が後述する置換基で置換された基などが挙げられる。
【００５２】
前記置換基としては、置換基を含めた官能基全体の総炭素数が前記範囲内となるものが好ましく、例えば、メチル基、エチル基、プロピル基、イソプロピル基、ブチル基、イソブチル基、ｓｅｃ−ブチル基、ｔｅｒｔ−ブチル基、ペンチル基、イソペンチル基、ヘキシル基等の炭素数１〜６のアルキル基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、イソペンチルオキシ基、ヘキシルオキシ基等の炭素数１〜６のアルコキシ基；メトキシカルボニル基、エトキシカルボニル基、プロポキシカルボニル基、イソプロポキシカルボニル基、ブトキシカルボニル基、イソブトキシカルボニル基、ｓｅｃ−ブトキシカルボニル基、ｔｅｒｔ−ブトキシカルボニル基、ペンチルオキシカルボニル基、イソペンチルオキシカルボニル基等のアルコキシ基の炭素数が１〜６のアルコキシ−カルボニル基；フッ素原子、塩素原子、臭素原子、ヨウ素原子等のハロゲン原子；アセチル基、プロピオニル基等の炭素数１〜６のアシル基；アラルキル基；アラルキルオキシ基；炭素数１〜６のアルキルアミノ基；アルキル基の炭素数が１〜６のジアルキルアミノ基が挙げられる。なお、前記したアリール基、アラルキル基そのものが置換基として結合していてもよい。
【００５３】
一般式（１）におけるＲ１、Ｒ２、Ｒ３、Ｒ４は、総炭素数が前記範囲内となるのであれば、前記したアルキル基、アリール基、又はアラルキル基のいずれであってもよい。
【００５４】
一般式（１）におけるＸは、Ｆ、Br、Cl、又はIが挙げられ、好ましくはBr、Cl、Iであり、より好ましくはBr、Clである。
【００５５】
一般式（１）で表される化合物の具体例としては、
テトラメチルアンモニウムハライド、テトラエチルアンモニウムハライド、テトラプロピルアンモニウムハライド、テトラブチルアンモニウムハライド、テトラペンチルアンモニウムハライド、テトラヘキシルアンモニウムハライド、テトラフェニルアンモニウムハライド、テトラベンジルアンモニウムハライド、
エチルトリメチルアンモニウムハライド、プロピルトリメチルアンモニウムハライド、ブチルトリメチルアンモニウムハライド、ペンチルトリメチルアンモニウムハライド、ヘキシルトリメチルアンモニウムハライド、オクチルトリメチルアンモニウムハライド、デシルトリメチルアンモニウムハライド、ドデシルトリメチルアンモニウムハライド、テトラデシルトリメチルアンモニウムハライド、ヘキサデシルトリメチルアンモニウムハライド、オクタデシルトリメチルアンモニウムハライド、フェニルトリメチルアンモニウムハライド、ベンジルトリメチルアンモニウムハライド、
ペンチルトリプロピルアンモニウムクロリド、ヘキシルトリプロピルアンモニウムクロリド、オクチルトリプロピルアンモニウムクロリド、デシルトリプロピルアンモニウムクロリド、フェニルトリプロピルアンモニウムクロリド、ベンジルトリプロピルアンモニウムクロリド、
ジオクチルジメチルアンモニウムハライド、ジデシルジメチルアンモニウムハライド、ジドデシルジメチルアンモニウムハライド、ジミリスチルジメチルアンモニウムハライド、ブチルベンジルジメチルアンモニウムクロリド、ペンチルベンジルジメチルアンモニウムクロリド、ヘキシルベンジルジメチルアンモニウムクロリド、オクチルベンジルジメチルアンモニウムクロリド、デシルベンジルジメチルアンモニウムクロリド、ドデシルベンジルジメチルアンモニウムクロリド、ミリスチルベンジルジメチルアンモニウムクロリド、パルミチルベンジルジメチルアンモニウムクロリド、ステアリルベンジルジメチルアンモニウムクロリド
が挙げられる。これらは単独で又は２種以上組み合わせて用いることができ、公知の方法に従って製造したものや市販品を用いることができる。
【００５６】
なかでも、増粘補助効果及び熱安定性を発現する観点から、
テトラメチルアンモニウムハライド、テトラエチルアンモニウムハライド、テトラプロピルアンモニウムハライド、テトラブチルアンモニウムハライド、
ペンチルトリメチルアンモニウムハライド、ヘキシルトリメチルアンモニウムハライド、オクチルトリメチルアンモニウムハライド、デシルトリメチルアンモニウムハライド、ドデシルトリメチルアンモニウムハライド、テトラデシルトリメチルアンモニウムハライド、ヘキサデシルトリメチルアンモニウムハライド、オクタデシルトリメチルアンモニウムハライド、フェニルトリメチルアンモニウムハライド、ベンジルトリメチルアンモニウムハライド、フェニルトリプロピルアンモニウムクロリド、
ジオクチルジメチルアンモニウムハライド、ジデシルジメチルアンモニウムハライド、ジドデシルジメチルアンモニウムハライド、ジミリスチルジメチルアンモニウムハライド、オクチルベンジルジメチルアンモニウムクロリド、デシルベンジルジメチルアンモニウムクロリド、ドデシルベンジルジメチルアンモニウムクロリド、ミリスチルベンジルジメチルアンモニウムクロリド、パルミチルベンジルジメチルアンモニウムクロリド、ステアリルベンジルジメチルアンモニウムクロリドが好ましく、
ミリスチルベンジルジメチルアンモニウムクロリド、テトラメチルアンモニウムブロミド、テトラエチルアンモニウムブロミド、ヘキシルトリメチルアンモニウムブロミド、フェニルトリプロピルアンモニウムクロリドがより好ましく、
ミリスチルベンジルジメチルアンモニウムクロリドが更に好ましい。
【００５７】
（アミン）
本発明におけるアミンとしては、化合物１分子あたりの炭素原子と窒素原子の比率（炭素原子数／窒素原子数）が３以上４５以下の、モノアミン、ジアミン、又は多価アミンを用いることができる。以下に、各アミンについて説明する。
【００５８】
本発明で用いられるモノアミンとしては、具体的には、例えば、一般式（２）：
【００５９】
【化２】
2016183329.tif 000004
【００６０】
(式中、Ｒ５、Ｒ６、Ｒ７は、同一又は異なって、水素原子、炭素数１〜１０のアルキル基もしくはヒドロキシアルキル基、炭素数６〜２０のアリール基、炭素数７〜２０アラルキル基、又はヘテロ芳香環基を示す)
で表される化合物を挙げることができる。
【００６１】
一般式（２）におけるアルキル基及びヒドロキシアルキル基としては、具体的には、一般式（１）におけるアルキル基として例示されたものののうち、炭素数が１〜１０のもの、及びこれらのアルキル基がヒドロキシ基で置換された基が挙げられる。
【００６２】
一般式（２）におけるアリール基としては、炭素数が好ましくは６〜２０、より好ましくは６〜１４、更に好ましくは６〜１０であり、一般式（１）におけるアリール基と同様のものが例示される。
【００６３】
一般式（２）におけるアラルキル基としては、炭素数が好ましくは７〜２０、より好ましくは７〜１４、更に好ましくは７〜１０であり、一般式（１）におけるアラルキル基と同様のものが例示される。
【００６４】
一般式（２）におけるヘテロ芳香環基としては、ピロール基、イミダゾール基、ピラゾール基、インドール基、ピリジン基、ベンズイミダゾール基、フェノチアジン基等が挙げられる。
【００６５】
これらのなかでも、増粘補助効果及び熱安定性を発現する観点から、一般式（２）におけるＲ５、Ｒ６、Ｒ７は、同一又は異なって、水素原子、炭素数１〜１０のアルキル基もしくはヒドロキシアルキル基、ヘテロ芳香環基が好ましく、水素原子、炭素数１〜１０のアルキル基がより好ましい。
【００６６】
モノアミンの前記比率（炭素原子数／窒素原子数）は、増粘補助効果及び熱安定性、水溶解性の観点から、好ましくは３以上、より好ましくは４以上、更に好ましくは５以上である。また、増粘補助効果及び熱安定性、水溶解性の観点から、好ましくは１６以下、より好ましくは１２以下、更に好ましくは１０以下、より更に好ましくは８以下である。
【００６７】
モノアミンの化合物１分子あたりの炭素原子数は、増粘補助効果及び熱安定性を発現する観点から、好ましくは３以上、より好ましくは４以上、更に好ましくは５以上である。また、水溶性の観点から好ましくは１６以下、より好ましくは１２以下、更に好ましくは１０以下、より更に好ましくは８以下である。
【００６８】
モノアミンの化合物１分子あたりの窒素原子数は、増粘補助効果及び熱安定性を発現する観点から、好ましくは１以上である。また、増粘補助効果及び熱安定性を発現する観点から、好ましくは４以下、より好ましくは３以下、更に好ましくは２以下である。
【００６９】
モノアミンの分子量は、増粘補助効果及び熱安定性を発現する観点から、好ましくは６０以上、より好ましくは８０以上、更に好ましくは１００以上である。また、増粘補助効果及び熱安定性を発現する観点から、好ましくは６５０以下、より好ましくは３００以下、更に好ましくは１５０以下である。
【００７０】
本発明で用いられるモノアミンとしては、第１級アミン、第２級アミン、第３級アミンのいずれでもよい。
【００７１】
一般式（２）で表される化合物の具体例としては、
１級モノアミン：プロピルアミン、ブチルアミン、ペンチルアミン、ヘキシルアミン、オクチルアミン、デシルアミン、ドデシルアミン、ポリオキシエチレンアミン（重合度１〜６）、ポリオキシプロピレンアミン（重合度１〜４）、ポリオキシエチレン／プロピレンアミン（重合度１〜５）
２級モノアミン：ジエチルアミン、ジプロピルアミン、ジブチルアミン、ジペンチルアミン、ジヘキシルアミン、ジオクチルアミン、ジデシルアミン、ジエタノールアミン
３級モノアミン：トリメチルアミン、トリエチルアミン、トリプロピルアミン、トリブチルアミン、トリペンチルアミン、トリヘキシルアミン、トリオクチルアミン、トリエタノールアミン、ジメチルアミノエタノール、ジメチルアミノプロパノール、ジメチルアミノブタノール、ジメチルアミノペンタノール、ジメチルアミノヘキサノール、ジメチルアミノオクタノール、ジメチルアミノデカノール、Ｎ，Ｎ−ジメチル−４−アミノピリジン
が挙げられる。これらは単独で又は２種以上組み合わせて用いることができ、公知の方法に従って製造したものや市販品を用いることができる。
【００７２】
なかでも、増粘補助効果及び熱安定性を発現する観点から、
１級モノアミン：ペンチルアミン、ヘキシルアミン、オクチルアミン
２級モノアミン：ジエチルアミン、ジプロピルアミン、ジブチルアミン
３級モノアミン：トリエチルアミン、トリプロピルアミン、ジメチルアミノヘキサノール、Ｎ，Ｎ−ジメチル−４−アミノピリジン
が好ましく、
ヘキシルアミン、ジプロピルアミン、トリエチルアミン、ジメチルアミノヘキサノール、Ｎ，Ｎ−ジメチル−４−アミノピリジンがより好ましく、
ジメチルアミノヘキサノールが更に好ましい。
【００７３】
本発明で用いられるジアミンとしては、具体的には、例えば、一般式（３）：
【００７４】
【化３】
2016183329.tif 000005
【００７５】
(式中、Ｒ８は炭素数３〜１８の（シクロ）アルキレン基又は炭素数３〜２４のポリオキシアルキレン基を示し、Ｒ９、Ｒ１０、Ｒ１１、Ｒ１２は、同一又は異なって、水素原子又はメチル基を示す)
で表される化合物を挙げることができる。
【００７６】
一般式（３）における（シクロ）アルキレン基としては、炭素数が好ましくは３〜１８のアルキレン基又はシクロアルキレン基である。具体的には、プロピレン基、シクロプロピレン基、ブチレン基、シクロブチレン基、ペンチレン基、シクロペンチレン基、ヘキシレン基、シクロヘキシレン基、ヘプチレン基、オクチレン基、ノニレン基、デシレン基、ウンデシレン基、ドデシレン基、トリデシレン基、テトラデシレン基、ヘキサデシレン基、オクタデシレン基、及びこれらにおけるアルキレン基が前記一般式（１）における官能基と同じ官能基で置換された基が挙げられる。
【００７７】
一般式（３）におけるポリオキシアルキレン基としては、炭素数が好ましくは３〜２４であり、より好ましくは５〜１４である。具体的には、一般式（２）におけるポリオキシアルキレン基として例示されたもののうち、炭素数が３〜２４のものが例示される。
【００７８】
ジアミンの前記比率（炭素原子数／窒素原子数）は、増粘補助効果及び熱安定性、水溶解性の観点から、好ましくは５以上、より好ましくは６以上である。また、増粘補助効果及び熱安定性、水溶解性の観点から、好ましくは１６以下、より好ましくは１２以下、更に好ましくは１０以下、より更に好ましくは８以下である。
【００７９】
ジアミンの化合物１分子あたりの炭素原子数は、増粘補助効果及び熱安定性を発現する観点から、好ましくは３以上、より好ましくは５以上、更に好ましくは８以上である。また、水溶性の観点から、好ましくは３０以下、より好ましくは２０以下、更に好ましくは１４以下である。
【００８０】
ジアミンの化合物１分子あたりの窒素原子数は、増粘補助効果及び熱安定性を発現する観点から、好ましくは２以上である。また、増粘補助効果及び熱安定性を発現する観点から、好ましくは５以下、より好ましくは４以下、更に好ましくは３以下である。
【００８１】
ジアミンの分子量は、増粘補助効果及び熱安定性を発現する観点から、好ましくは７０以上、より好ましくは１００以上である。また、増粘補助効果及び熱安定性を発現する観点から、好ましくは１０００以下、より好ましくは６００以下、更に好ましくは４００以下である。
【００８２】
本発明で用いられるジアミンとしては、第１級ジアミン、第２級ジアミン、第３級ジアミンのいずれでもよいが、入手性の観点から、第１級ジアミン又は第３級ジアミンが好ましい。
【００８３】
一般式（３）で表される化合物の具体例としては、
１級ジアミン：１，４−シクロヘキサンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、ポリオキシエチレンジアミン（重合度１〜１５、２〜１０、３〜８）、ポリオキシプロピレンジアミン（重合度１〜１０、２〜７）、ポリオキシエチレン／プロピレンジアミン（重合度１〜１２、２〜８、３〜７）
３級ジアミン：Ｎ，Ｎ，Ｎ，Ｎ−テトラメチル−１，２−エタンジアミン、Ｎ，Ｎ，Ｎ，Ｎ−テトラメチル−１，３−プロパンジアミン、Ｎ，Ｎ，Ｎ，Ｎ−テトラメチル−１，４−ブタンジアミン、Ｎ，Ｎ，Ｎ，Ｎ−テトラメチル−１，５−ペンタンジアミン、Ｎ，Ｎ，Ｎ，Ｎ−テトラメチル−１，６−ヘキサンジアミン、Ｎ，Ｎ，Ｎ，Ｎ−テトラメチル−１，８−オクタンジアミン、Ｎ，Ｎ，Ｎ，Ｎ−テトラメチル−１，１０−デカンジアミン、Ｎ，Ｎ，Ｎ，Ｎ−テトラメチル−１，１２−ドデカンジアミン
が挙げられる。これらは単独で又は２種以上組み合わせて用いることができ、公知の方法に従って製造したものや市販品を用いることができる。例えば、トリオキシプロピレンジアミンとしては、三井化学社製のジェファーミン  Ｄ−２３０を、ヘキサオキシプロピレンジアミンとしては、三井化学社製のジェファーミン  Ｄ−４００を用いることが出来る。
【００８４】
なかでも、増粘補助効果及び熱安定性を発現する観点から、
１級ジアミン：１，４−シクロヘキサンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、ポリオキシプロピレンジアミン（重合度１〜１０、２〜７）
３級ジアミン：Ｎ，Ｎ，Ｎ，Ｎ−テトラメチル−１，５−ペンタンジアミン、Ｎ，Ｎ，Ｎ，Ｎ−テトラメチル−１，６−ヘキサンジアミン、Ｎ，Ｎ，Ｎ，Ｎ−テトラメチル−１，８−オクタンジアミン、Ｎ，Ｎ，Ｎ，Ｎ−テトラメチル−１，１０−デカンジアミン、Ｎ，Ｎ，Ｎ，Ｎ−テトラメチル−１，１２−ドデカンジアミン
が好ましく、
シクロヘキサンジアミン、テトラメチルヘキサンジアミン、トリオキシプロピレンジアミン、ドデカンジアミン、ヘキサオキシプロピレンジアミンがより好ましく、
トリオキシプロピレンジアミン、ドデカンジアミンが更に好ましい。
【００８５】
本発明で用いられる多価アミンとしては、具体的には、例えば、一般式（４）：
【００８６】
【化４】
2016183329.tif 000006
【００８７】
(式中、ｍ、ｎ、ｏはそれぞれ独立してオキシプロピレン基の平均付加モル数を示し、ｍ＋ｎ＋ｏが１以上１２以下を満足する数である)
で表されるトリアミンが挙げられる。
【００８８】
一般式（４）におけるｍ、ｎ、ｏは、それぞれ独立してオキシプロピレン基の平均付加モル数を示し、ｍ＋ｎ＋ｏが好ましくは１以上、より好ましくは３以上、更に好ましくは４以上であり、好ましくは１２以下、より好ましくは８以下、更に好ましくは６以下を満足する数である。
【００８９】
一般式（４）化合物の前記比率（炭素原子数／窒素原子数）は、増粘補助効果及び熱安定性、水溶解性の観点から、好ましくは５以上、より好ましくは６以上である。また、増粘補助効果及び熱安定性、水溶解性の観点から、好ましくは１６以下、より好ましくは１２以下、更に好ましくは９以下である。
【００９０】
一般式（４）化合物の化合物１分子あたりの炭素原子数は、増粘補助効果及び熱安定性を発現する観点から、好ましくは９以上、より好ましくは１５以上、更に好ましくは１８以上である。また、増粘補助効果及び熱安定性を発現する観点から、好ましくは４２以下、より好ましくは３０以下、更に好ましくは２４以下である。
【００９１】
一般式（４）化合物の分子量は、増粘補助効果及び熱安定性を発現する観点から、好ましくは１８０以上、より好ましくは３００以上、更に好ましくは３５０以上である。また、増粘補助効果及び熱安定性を発現する観点から、好ましくは８５０以下、より好ましくは６００以下、更に好ましくは５００以下である。
【００９２】
一般式（４）で表される化合物の具体例としては、ポリオキシプロピレントリアミン（重合度２〜１４、重合度３〜１０、重合度３〜８）が挙げられる。これらは単独で又は２種以上組み合わせて用いることができ、公知の方法に従って製造したものや市販品を用いることができる。例えば、ペンタオキシプロピレントリアミンとしては、三井化学社製のジェファーミン  Ｔ−４０３を用いることが出来る。
【００９３】
また、本発明における多価アミンとしては、一般式（５）：
【００９４】
【化５】
2016183329.tif 000007
【００９５】
(式中、Ｒ１３は水素原子、ヒドロキシ基、又は炭素数１〜１０のアルキル基もしくはヒドロキシアルキル基を示し、Ｒ１４は炭素数１〜８のアルキレン基を示し、Ｒ１５は水素原子、ヒドロキシ基、又は炭素数１〜６のアルキル基もしくはヒドロキシアルキル基を示し、Ｒ１６は水素原子又はヒドロキシ基を示し、ｐは３〜６を示す)
で表される化合物を挙げることができる。
【００９６】
一般式（５）におけるＲ１３は水素原子、ヒドロキシ基、又は炭素数１〜１０のアルキル基もしくはヒドロキシアルキル基を示す。炭素数１〜１０のアルキル基もしくはヒドロキシアルキル基としては、一般式（２）におけるアルキル基もしくはヒドロキシアルキル基と同様のものが挙げられるが、炭素数が４〜８のものが好ましい。これらのなかでも、Ｒ１３は炭素数１〜１０のヒドロキシアルキル基が好ましい。
【００９７】
一般式（５）におけるＲ１４は炭素数１〜８のアルキレン基を示す。具体的には、メチレン基、エチレン基、プロピレン基、ブチレン基、ペンチレン基、ヘキシレン基、ヘプチレン基、オクチレン基、及びこれらが一般式（１）における置換基で置換された基が例示される。なかでも炭素数４〜６のものが好ましい。
【００９８】
一般式（５）におけるＲ１５は水素原子、ヒドロキシ基、又は炭素数１〜６のアルキル基もしくはヒドロキシアルキル基を示す。炭素数１〜６のアルキル基もしくはヒドロキシアルキル基としては、一般式（２）におけるアルキル基もしくはヒドロキシアルキル基において例示されるもののうち、炭素数１〜６のものが例示され、なかでも炭素数１〜３のものが好ましい。
【００９９】
一般式（５）におけるＲ１６は水素原子又はヒドロキシ基を示す。
【０１００】
一般式（５）におけるｐは３〜６が好ましく、３〜５がより好ましく、３〜４が更に好ましい。
【０１０１】
一般式（５）化合物の前記比率（炭素原子数／窒素原子数）は、増粘補助効果及び熱安定性、水溶解性の観点から、好ましくは５以上、より好ましくは６以上、更に好ましくは８以上である。また、増粘補助効果及び熱安定性、水溶解性の観点から、好ましくは１６以下、より好ましくは１２以下、更に好ましくは９以下である。
【０１０２】
一般式（５）化合物の化合物１分子あたりの炭素原子数は、増粘補助効果及び熱安定性を発現する観点から、好ましくは１０以上、より好ましくは１５以上、更に好ましくは２０以上、より更に好ましくは２５以上である。また、増粘補助効果及び熱安定性を発現する観点から、好ましくは５０以下、より好ましくは４５以下、更に好ましくは４２以下、より更に好ましくは３０以下である。
【０１０３】
一般式（５）化合物の化合物１分子あたりの窒素原子数は、３以上であるが、入手性の観点から、好ましくは６以下、より好ましくは５以下、更に好ましくは４以下である。
【０１０４】
一般式（５）化合物の分子量は、増粘補助効果及び熱安定性を発現する観点から、好ましくは７０以上、より好ましくは１００以上、更に好ましくは１３０以上である。また、入手性の観点から、好ましくは２０００以下、より好ましくは１５００以下、更に好ましくは１０００以下である。
【０１０５】
一般式（５）で表される化合物の具体例としては、モノ３級アミングリコール、ジ３級アミングリコール、トリ３級アミングリコール、テトラ３級アミングリコール、ペンタ３級アミングリコール、ヘキサ３級アミングリコールが挙げられる。これらは単独で又は２種以上組み合わせて用いることができ、公知の方法に従って製造したものや市販品を用いることができる。例えば、トリ３級アミングリコールとしては、花王社製のカオーライザー  Ｐ−２００を用いることが出来る。
【０１０６】
（アミド）
本発明で用いられるアミドとしては、化合物１分子あたりの炭素原子と窒素原子の比率（炭素原子数／窒素原子数）が３以上４５以下の、例えば、一般式（６）：
【０１０７】
【化６】
2016183329.tif 000008
【０１０８】
(式中、Ｒ１７は炭素数６〜１８のアルキル基を示し、Ｒ１８、Ｒ１９は、同一又は異なって、水素原子、又は炭素数１〜８のアルキル基もしくはヒドロキシアルキル基を示す)
で表される化合物を挙げることができる。
【０１０９】
一般式（６）における炭素数６〜１８のアルキル基としては、一般式（１）におけるアルキル基において例示されるもののうち炭素数６〜１８のものが例示され、なかでも炭素数８〜１６のものが好ましく、炭素数１０〜１４のものがより好ましい。
【０１１０】
一般式（６）における炭素数１〜８のアルキル基もしくはヒドロキシアルキル基としては、一般式（２）におけるアルキル基もしくはヒドロキシアルキル基において例示されるもののうち炭素数１〜８のものが例示され、なかでも炭素数１〜５のものが好ましい。
【０１１１】
一般式（６）化合物の前記比率（炭素原子数／窒素原子数）は、増粘補助効果及び熱安定性の観点から、好ましくは４以上、より好ましくは６以上、更に好ましくは１０以上である。また、増粘補助効果及び熱安定性の観点から、好ましくは４０以下、より好ましくは３５以下、更に好ましくは３０以下、より更に好ましくは２５以下である。
【０１１２】
一般式（６）化合物の化合物１分子あたりの炭素原子数は、増粘補助効果及び熱安定性を発現する観点から、好ましくは３以上、より好ましくは１０以上、更に好ましくは１４以上である。また、増粘補助効果及び熱安定性を発現する観点から、好ましくは２５以下、より好ましくは２０以下、更に好ましくは１８以下である。
【０１１３】
一般式（６）化合物の分子量は、増粘補助効果及び熱安定性を発現する観点から、好ましくは７０以上、より好ましくは１００以上、更に好ましくは１５０以上である。また、増粘補助効果及び熱安定性を発現する観点から、好ましくは５００以下、より好ましくは３５０以下、更に好ましくは３００以下である。
【０１１４】
一般式（６）で表される化合物の具体例としては、
オクチルモノエタノールアミド、デシルモノエタノールアミド、ラウリルモノエタノールアミド、ミリスチルモノエタノールアミド、パルミチルモノエタノールアミド、ステアリルモノエタノールアミド、オレイルモノエタノールアミド
オクチルジエタノールアミド、デシルジエタノールアミド、ラウリルジエタノールアミド、ミリスチルジエタノールアミド、パルミチルジエタノールアミド、ステアリルジエタノールアミド、オレイルジエタノールアミド、オクチルメチルエタノールアミド、デシルメチルエタノールアミド、ラウリルメチルエタノールアミド、ミリスチルメチルエタノールアミド、パルミチルメチルエタノールアミド、ステアリルメチルエタノールアミド、オレイルメチルエタノールアミド
が挙げられる。これらは単独で又は２種以上組み合わせて用いることができ、公知の方法に従って製造したものや市販品を用いることができる。
【０１１５】
なかでも、増粘補助効果及び熱安定性を発現する観点から、
ミリスチルモノエタノールアミド、パルミチルモノエタノールアミド、ステアリルモノエタノールアミド、オレイルモノエタノールアミド
デシルジエタノールアミド、ラウリルジエタノールアミド、ミリスチルジエタノールアミド
が好ましく、
ラウリルジエタノールアミドがより好ましい。
【０１１６】
本発明では、前記比率を有する化合物として、これらの４級アンモニウム塩、アミン、及びアミドからなる群より選ばれる１種又は２種以上を用いることが好ましく、前記した４級アンモニウム塩、アミン、及びアミドの（Ｂ）成分中の含有量は、増粘補助効果及び熱安定性を発現する観点から、好ましくは５０質量％以上、より好ましくは８０質量％以上、更に好ましくは９０質量％以上、更に好ましくは実質的に１００質量％である。なお、本明細書において、前記添加剤を構成する前記した４級アンモニウム塩、アミン、及びアミドの含有量とは、複数の化合物が含有される場合には、総含有量のことを意味する。
【０１１７】
本発明の水系組成物は、前記（Ａ）、（Ｂ）成分を含有する以外に、本発明の効果を損なわない範囲で、粘土鉱物、崩壊防止剤、比重調整剤、水溶性高分子、紫外線防御剤、保湿剤、消泡剤、分散剤、アルコール、界面活性剤、防腐剤、酸化防止剤、キレート剤、ｐＨ調整剤等を含有することができる。それらの含有量は特に限定されない。
【０１１８】
本発明の水系組成物における前記（Ａ）成分の含有量は、０．２質量％以上１０質量％以下であるが、増粘効果の観点から、好ましくは０．３質量％以上、より好ましくは０．４質量％以上である。また、取扱い性及びコストの観点から、好ましくは５質量％以下、より好ましくは３質量％以下、更に好ましくは１質量％以下、より更に好ましくは０．７質量％以下である。
【０１１９】
本発明の水系組成物における前記（Ｂ）成分の含有量は、増粘補助効果及び熱安定性を発現する観点から、好ましくは０．０２質量％以上、より好ましくは０．０５質量％以上、更に好ましくは０．０７質量％以上、より更に好ましくは０．０９質量％以上である。また、増粘補助効果、熱安定性、及びコストの観点から、好ましくは１質量％以下、より好ましくは０．５質量％以下、更に好ましくは０．３質量％以下、更に好ましくは０．２質量％以下、より更に好ましくは０．１５質量％以下である。
【０１２０】
また、前記（Ｂ）成分の含有量は、（Ａ）成分１００質量部に対して、３質量部以上１５０質量部以下であるが、増粘補助効果及び熱安定性を発現する観点から、好ましくは５質量部以上、より好ましくは１０質量部以上、更に好ましくは１５質量部以上である。また、増粘補助効果、熱安定性、及びコストの観点から、好ましくは１００質量部以下、より好ましくは５０質量部以下、更に好ましくは４０質量部以下、より更に好ましくは３０質量部以下である。
【０１２１】
本発明の水系組成物は、前記（Ａ）、（Ｂ）成分を含有するのであれば、公知の方法に従って調製することができる。例えば、前記成分を水性媒体中に攪拌機で分散することにより得られる。水性媒体としては、水分を少なくとも１０質量％以上含有する液状媒体を指し、水系組成物中の水性媒体の含有量は特に限定されないが、粘性発現の観点から、好ましくは３０質量％以上、より好ましくは４０質量％以上、更に好ましくは５０質量％以上、更に好ましくは７０質量％以上、更に好ましくは８０質量％以上、更に好ましくは９０質量％以上であり、上限は特に限定されないが、好ましくは９９．７質量％以下である。
【０１２２】
得られた本発明の水系組成物は、８０℃、回転速度３０ｒｐｍにおける粘度が８０ｍＰａ・ｓ以上を示すが、粘性液体を得る観点から、好ましくは９０ｍＰａ・ｓ以上であり、より好ましくは１００ｍＰａ・ｓ以上であり、更に好ましくは１２０ｍＰａ・ｓ以上である。また、ハンドリング性の観点から、好ましくは１００，０００ｍＰａ・ｓ以下であり、より好ましくは５０，０００ｍＰａ・ｓ以下であり、更に好ましくは３０，０００ｍＰａ・ｓ以下であり、より更に好ましくは１０，０００ｍＰａ・ｓ以下である。なお、本明細書において、粘度はＢ型粘度計を用いて測定した値のことである。
【０１２３】
また、本発明の水系組成物は高温下においても高い粘性を示す、即ち、常温から高温にかけての温度領域での粘性変動が少ないことから、例えば、回転速度３０ｒｐｍにおける８０℃における粘度と２５℃における粘度の比（８０℃／２５℃）が、好ましくは０．６〜３．５、より好ましくは０．７〜２．０、更に好ましくは０．８〜１．５である。
【０１２４】
また更に、本発明の水系組成物はチキソ性にも優れることから、例えば、温度２５℃において、回転速度３ｒｐｍにおける粘度と回転速度３０ｒｐｍにおける粘度の比（３ｒｐｍ／３０ｒｐｍ）が、好ましくは２以上、より好ましくは２．５以上、更に好ましくは３以上である。また、上限は特に限定されず、１０程度である。
【０１２５】
本発明の水系組成物は、加工性が良好で、かつ、増粘性や耐熱性に優れるため、クリームや乳液、口紅などの化粧品、芳香剤やシャンプー、染髪剤などの家庭用品、発泡剤やペンキ、コンクリートなどの工業製品に好適に用いることができる。
【０１２６】
本発明の水系組成物は、加工性が良好で、かつ、耐熱性に優れるため、打杭工事や石油等の地中からの回収作業の際に好適に用いることができる。具体的には、掘削用流体、スペーサー流体、坑井刺激用の圧入流体、及び回収増進用の後押し流体からなる群より選ばれるいずれかの流体として用いることが好ましい。
【０１２７】
本発明はまた、本発明の水系組成物が高温下においても良好な粘性を発揮することから、本発明の水系組成物を用いる態様として、例えば、以下の態様１及び態様２の方法を提供する。
態様１：本発明の水系組成物を用いて地下層を処理することを特徴とする、地下層の処理方法。
態様２：本発明の水系組成物を地中の掘削穴先端に送り込み、掘削により生じた土砂や岩石を地上に回収する、掘削により生じた土砂や岩石の回収方法。
【０１２８】
態様１においては、本発明の水系組成物を、例えば、掘削用流体、スペーサー流体、坑井刺激用の圧入流体、及び回収増進用の後押し流体からなる群より選ばれるいずれかの流体として用いることで、地下層における天然ガス又は原油を採取することが可能となる。ここで、本発明の水系組成物は、従来の、掘削用流体、スペーサー流体、坑井刺激用の圧入流体、回収増進用の後押し流体等への適用と何ら変わりなく適用することが可能でありながら、本発明の水系組成物は耐熱性に優れることから、作業性が向上するという効果が奏される。
【０１２９】
態様２においては、本発明の水系組成物を地中の掘削穴先端に送り込むことで、掘削により生じた土砂や岩石を本発明の水系組成物中に分散させることで、その粘性効果により地上に回収しやすくなるという効果が奏される。例えば、油田の油井掘削の際に好適に用いられる。
【０１３０】
上述した実施形態に関し、本発明は、さらに、以下の水系組成物、及びその使用を開示する。
【０１３１】
＜１＞  （Ａ）数平均繊維径が０．５ｎｍ以上２００ｎｍ以下であり、カルボキシ基含有量が０．１ｍｍｏｌ／ｇ以上であり、該カルボキシ基がアルカリ金属との塩となっている、微細セルロース繊維、及び
（Ｂ）炭素原子と窒素原子を有し、化合物１分子あたりのその比率（炭素原子数／窒素原子数）が３以上４５以下である化合物を１種又は２種以上含む添加剤
を含有し、前記（Ａ）成分の含有量が０．２質量％以上１０質量％以下であり、前記（Ｂ）成分の含有量が（Ａ）成分１００質量部に対して３質量部以上１５０質量部以下であり、８０℃、回転速度３０ｒｐｍにおける組成物の粘度が８０ｍＰａ・ｓ以上である、水系組成物。
【０１３２】
＜２＞  微細セルロース繊維の数平均繊維径が、好ましくは０．８ｎｍ以上、より好ましくは１．０ｎｍ以上であり、好ましくは１００ｎｍ以下、より好ましくは５０ｎｍ以下、更に好ましくは２０ｎｍ以下、更に好ましくは１０ｎｍ以下、より更に好ましくは５ｎｍ以下である、前記＜１＞記載の水系組成物。
＜３＞  微細セルロース繊維のカルボキシ基含有量が、好ましくは０．４ｍｍｏｌ／ｇ以上、より好ましくは０．６ｍｍｏｌ／ｇ以上、更に好ましくは０．８ｍｍｏｌ／ｇ以上であり、好ましくは３．０ｍｍｏｌ／ｇ以下、より好ましくは２．７ｍｍｏｌ／ｇ以下、更に好ましくは２．５ｍｍｏｌ／ｇ以下、より更に好ましくは２．０ｍｍｏｌ／ｇ以下である、前記＜１＞又は＜２＞記載の水系組成物。
＜４＞  微細セルロース繊維におけるアルカリ金属の塩が、好ましくはLi、Na、K、Rbであり、より好ましくはNa、Kであり、更に好ましくはNaである、前記＜１＞〜＜３＞いずれか記載の水系組成物。
＜５＞  微細セルロース繊維の平均アスペクト比（繊維長／繊維径）が、好ましくは１０以上、より好ましくは２０以上、さらに好ましくは５０以上、よりさらに好ましくは１００以上、よりさらに好ましくは２００以上であり、好ましくは１０００以下、より好ましくは５００以下、さらに好ましくは４００以下、よりさらに好ましくは３５０以下である、前記＜１＞〜＜４＞いずれか記載の水系組成物。
＜６＞  微細セルロース繊維が、天然セルロース繊維をＮ−オキシル化合物存在下で酸化して、アルカリ金属塩型のカルボキシ基含有セルロース繊維を得る工程(酸化処理工程)と得られた繊維を微細化処理する工程(微細化工程)を含む製造方法により得ることができる、前記＜１＞〜＜５＞いずれか記載の水系組成物。
＜７＞  Ｎ−オキシル化合物としては、炭素数１又は２のアルキル基を有するピペリジンオキシル化合物、ピロリジンオキシル化合物、イミダゾリンオキシル化合物、及びアザアダマンタン化合物から選ばれる１種以上の複素環式のＮ−オキシル化合物が好ましく、炭素数１又は２のアルキル基を有するピペリジンオキシル化合物がより好ましく、２，２，６，６−テトラメチルピペリジン−１−オキシル（ＴＥＭＰＯ）、４−ヒドロキシ−２，２，６，６−テトラメチルピペリジン−１−オキシル、４−メトキシ−２，２，６，６−テトラメチルピペリジン−１−オキシルが更に好ましく、２，２，６，６テトラメチルピペリジン−１−オキシル（ＴＥＭＰＯ）が更に好ましい、前記＜６＞記載の水系組成物。
＜８＞  （Ｂ）成分が、炭素原子と窒素原子を有し、化合物１分子あたりのその比率（炭素原子数／窒素原子数）が３以上４５以下である、４級アンモニウム塩、アミン、及びアミドからなる群より選ばれる１種又は２種以上を含む、前記＜１＞〜＜７＞いずれか記載の水系組成物。
＜９＞  ４級アンモニウム塩における化合物１分子あたりの炭素原子と窒素原子の比率（炭素原子数／窒素原子数）が、好ましくは４以上、より好ましくは６以上、更に好ましくは２０以上であり、好ましくは４０以下、より好ましくは３５以下、更に好ましくは３０以下、より更に好ましくは２５以下であり、また、化合物１分子あたりの炭素原子数は、好ましくは４以上、より好ましくは６以上、更に好ましくは１２以上、更に好ましくは１８以上であり、好ましくは４５以下、より好ましくは３５以下、更に好ましくは３０以下、更に好ましくは２５以下であり、化合物１分子あたりの窒素原子数は、好ましくは１以上２以下であり、より好ましくは１である、前記＜８＞記載の水系組成物。
＜１０＞  ４級アンモニウム塩の分子量は、好ましくは７０以上、より好ましくは１００以上、更に好ましくは２００以上、更に好ましくは３００以上、より更に好ましくは３５０以上であり、好ましくは５００以下、より好ましくは４００以下である、前記＜８＞又は＜９＞記載の水系組成物。
＜１１＞  ４級アンモニウム塩としては、一般式（１）：
【０１３３】
【化７】
2016183329.tif 000009
【０１３４】
(式中、Ｒ１、Ｒ２、Ｒ３、Ｒ４は、同一又は異なって、炭素数１〜２０のアルキル基、炭素数６〜２０のアリール基、又は炭素数７〜２０のアラルキル基を示し、Ｘは、Ｆ、Ｂｒ、Ｃｌ、又はＩを示す)
で表される化合物が好ましい、前記＜８＞〜＜１０＞いずれか記載の水系組成物。
＜１２＞  一般式（１）で表される化合物としては、
テトラメチルアンモニウムハライド、テトラエチルアンモニウムハライド、テトラプロピルアンモニウムハライド、テトラブチルアンモニウムハライド、テトラペンチルアンモニウムハライド、テトラヘキシルアンモニウムハライド、テトラフェニルアンモニウムハライド、テトラベンジルアンモニウムハライド、
エチルトリメチルアンモニウムハライド、プロピルトリメチルアンモニウムハライド、ブチルトリメチルアンモニウムハライド、ペンチルトリメチルアンモニウムハライド、ヘキシルトリメチルアンモニウムハライド、オクチルトリメチルアンモニウムハライド、デシルトリメチルアンモニウムハライド、ドデシルトリメチルアンモニウムハライド、テトラデシルトリメチルアンモニウムハライド、ヘキサデシルトリメチルアンモニウムハライド、オクタデシルトリメチルアンモニウムハライド、フェニルトリメチルアンモニウムハライド、ベンジルトリメチルアンモニウムハライド、
ペンチルトリプロピルアンモニウムクロリド、ヘキシルトリプロピルアンモニウムクロリド、オクチルトリプロピルアンモニウムクロリド、デシルトリプロピルアンモニウムクロリド、フェニルトリプロピルアンモニウムクロリド、ベンジルトリプロピルアンモニウムクロリド、
ジオクチルジメチルアンモニウムハライド、ジデシルジメチルアンモニウムハライド、ジドデシルジメチルアンモニウムハライド、ジミリスチルジメチルアンモニウムハライド
ブチルベンジルジメチルアンモニウムクロリド、ペンチルベンジルジメチルアンモニウムクロリド、ヘキシルベンジルジメチルアンモニウムクロリド、オクチルベンジルジメチルアンモニウムクロリド、デシルベンジルジメチルアンモニウムクロリド、ドデシルベンジルジメチルアンモニウムクロリド、ミリスチルベンジルジメチルアンモニウムクロリド、パルミチルベンジルジメチルアンモニウムクロリド、ステアリルベンジルジメチルアンモニウムクロリド
が挙げられ、なかでも、
テトラメチルアンモニウムハライド、テトラエチルアンモニウムハライド、テトラプロピルアンモニウムハライド、テトラブチルアンモニウムハライド、
ペンチルトリメチルアンモニウムハライド、ヘキシルトリメチルアンモニウムハライド、オクチルトリメチルアンモニウムハライド、デシルトリメチルアンモニウムハライド、ドデシルトリメチルアンモニウムハライド、テトラデシルトリメチルアンモニウムハライド、ヘキサデシルトリメチルアンモニウムハライド、オクタデシルトリメチルアンモニウムハライド、フェニルトリメチルアンモニウムハライド、ベンジルトリメチルアンモニウムハライド、
フェニルトリプロピルアンモニウムクロリド、
ジオクチルジメチルアンモニウムハライド、ジデシルジメチルアンモニウムハライド、ジドデシルジメチルアンモニウムハライド、ジミリスチルジメチルアンモニウムハライド
オクチルベンジルジメチルアンモニウムクロリド、デシルベンジルジメチルアンモニウムクロリド、ドデシルベンジルジメチルアンモニウムクロリド、ミリスチルベンジルジメチルアンモニウムクロリド、パルミチルベンジルジメチルアンモニウムクロリド、ステアリルベンジルジメチルアンモニウムクロリド
が好ましく、
ミリスチルベンジルジメチルアンモニウムクロリド、テトラメチルアンモニウムブロミド、テトラエチルアンモニウムブロミド、ヘキシルトリメチルアンモニウムブロミド、フェニルトリプロピルアンモニウムクロリドがより好ましく、
ミリスチルベンジルジメチルアンモニウムクロリドが更に好ましい、前記＜１１＞記載の水系組成物。
＜１３＞  アミンとしては、化合物１分子あたりの炭素原子と窒素原子の比率（炭素原子数／窒素原子数）が３以上４５以下の、モノアミン、ジアミン、又は多価アミンを用いることができる、前記＜８＞記載の水系組成物。
＜１４＞  モノアミンとしては、一般式（２）：
【０１３５】
【化８】
2016183329.tif 000010
【０１３６】
(式中、Ｒ５、Ｒ６、Ｒ７は、同一又は異なって、水素原子、炭素数１〜１０のアルキル基もしくはヒドロキシアルキル基、炭素数６〜２０のアリール基、炭素数７〜２０アラルキル基、又はヘテロ芳香環基を示す)
で表される化合物が好ましい、前記＜１３＞記載の水系組成物。
＜１５＞  モノアミンにおける化合物１分子あたりの炭素原子と窒素原子の比率（炭素原子数／窒素原子数）は、好ましくは３以上、より好ましくは４以上、更に好ましくは５以上であり、好ましくは１６以下、より好ましくは１２以下、更に好ましくは１０以下、より更に好ましくは８以下であり、また、化合物１分子あたりの炭素原子数は、好ましくは３以上、より好ましくは４以上、更に好ましくは５以上であり、好ましくは１６以下、より好ましくは１２以下、更に好ましくは１０以下、より更に好ましくは８以下であり、化合物１分子あたりの窒素原子数は、好ましくは１以上であり、好ましくは４以下、より好ましくは３以下、更に好ましくは２以下である、前記＜１３＞又は＜１４＞記載の水系組成物。
＜１６＞  モノアミンの分子量は、好ましくは６０以上、より好ましくは８０以上、更に好ましくは１００以上であり、好ましくは６５０以下、より好ましくは３００以下、更に好ましくは１５０以下である、前記＜１３＞〜＜１５＞いずれか記載の水系組成物。
＜１７＞  一般式（２）で表される化合物としては、
１級モノアミン：プロピルアミン、ブチルアミン、ペンチルアミン、ヘキシルアミン、オクチルアミン、デシルアミン、ドデシルアミン、ポリオキシエチレンアミン（重合度１〜６）、ポリオキシプロピレンアミン（重合度１〜４）、ポリオキシエチレン／プロピレンアミン（重合度１〜５）
２級モノアミン：ジエチルアミン、ジプロピルアミン、ジブチルアミン、ジペンチルアミン、ジヘキシルアミン、ジオクチルアミン、ジデシルアミン、ジエタノールアミン
３級モノアミン：トリメチルアミン、トリエチルアミン、トリプロピルアミン、トリブチルアミン、トリペンチルアミン、トリヘキシルアミン、トリオクチルアミン、トリエタノールアミン、ジメチルアミノエタノール、ジメチルアミノプロパノール、ジメチルアミノブタノール、ジメチルアミノペンタノール、ジメチルアミノヘキサノール、ジメチルアミノオクタノール、ジメチルアミノデカノール、Ｎ，Ｎ−ジメチル−４−アミノピリジン
が挙げられ、なかでも、
１級モノアミン：ペンチルアミン、ヘキシルアミン、オクチルアミン
２級モノアミン：ジエチルアミン、ジプロピルアミン、ジブチルアミン
３級モノアミン：トリエチルアミン、トリプロピルアミン、ジメチルアミノヘキサノール、Ｎ，Ｎ−ジメチル−４−アミノピリジン
が好ましく、
ヘキシルアミン、ジプロピルアミン、トリエチルアミン、ジメチルアミノヘキサノール、Ｎ，Ｎ−ジメチル−４−アミノピリジンがより好ましく、
ジメチルアミノヘキサノールが更に好ましい、前記＜１４＞〜＜１６＞いずれか記載の水系組成物。
＜１８＞  ジアミンとしては、一般式（３）：
【０１３７】
【化９】
2016183329.tif 000011
【０１３８】
(式中、Ｒ８は炭素数３〜１８の（シクロ）アルキレン基又は炭素数３〜２４のポリオキシアルキレン基を示し、Ｒ９、Ｒ１０、Ｒ１１、Ｒ１２は、同一又は異なって、水素原子又はメチル基を示す)
で表される化合物が好ましい、前記＜１３＞記載の水系組成物。
＜１９＞  ジアミンにおける化合物１分子あたりの炭素原子と窒素原子の比率（炭素原子数／窒素原子数）は、好ましくは５以上、より好ましくは６以上であり、好ましくは１６以下、より好ましくは１２以下、更に好ましくは１０以下、より更に好ましくは８以下であり、また、化合物１分子あたりの炭素原子数は、好ましくは３以上、より好ましくは５以上、更に好ましくは８以上であり、好ましくは３０以下、より好ましくは２０以下、更に好ましくは１４以下であり、化合物１分子あたりの窒素原子数は、好ましくは２以上であり、好ましくは５以下、より好ましくは４以下、更に好ましくは３以下である、前記＜１３＞又は＜１８＞記載の水系組成物。
＜２０＞  ジアミンの分子量は、好ましくは７０以上、より好ましくは１００以上であり、好ましくは１０００以下、より好ましくは６００以下、更に好ましくは４００以下である、前記＜１３＞、＜１８＞〜＜１９＞いずれか記載の水系組成物。
＜２１＞  一般式（３）で表される化合物としては、
１級ジアミン：１，４−シクロヘキサンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、ポリオキシエチレンジアミン（重合度１〜１５、２〜１０、３〜８）、ポリオキシプロピレンジアミン（重合度１〜１０、２〜７）、ポリオキシエチレン／プロピレンジアミン（重合度１〜１２、２〜８、３〜７）
３級ジアミン：Ｎ，Ｎ，Ｎ，Ｎ−テトラメチル−１，２−エタンジアミン、Ｎ，Ｎ，Ｎ，Ｎ−テトラメチル−１，３−プロパンジアミン、Ｎ，Ｎ，Ｎ，Ｎ−テトラメチル−１，４−ブタンジアミン、Ｎ，Ｎ，Ｎ，Ｎ−テトラメチル−１，５−ペンタンジアミン、Ｎ，Ｎ，Ｎ，Ｎ−テトラメチル−１，６−ヘキサンジアミン、Ｎ，Ｎ，Ｎ，Ｎ−テトラメチル−１，８−オクタンジアミン、Ｎ，Ｎ，Ｎ，Ｎ−テトラメチル−１，１０−デカンジアミン、Ｎ，Ｎ，Ｎ，Ｎ−テトラメチル−１，１２−ドデカンジアミン
が挙げられ、なかでも、
１級ジアミン：１，４−シクロヘキサンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、ポリオキシプロピレンジアミン（重合度１〜１０、２〜７）
３級ジアミン：Ｎ，Ｎ，Ｎ，Ｎ−テトラメチル−１，５−ペンタンジアミン、Ｎ，Ｎ，Ｎ，Ｎ−テトラメチル−１，６−ヘキサンジアミン、Ｎ，Ｎ，Ｎ，Ｎ−テトラメチル−１，８−オクタンジアミン、Ｎ，Ｎ，Ｎ，Ｎ−テトラメチル−１，１０−デカンジアミン、Ｎ，Ｎ，Ｎ，Ｎ−テトラメチル−１，１２−ドデカンジアミン
が好ましく、
シクロヘキサンジアミン、テトラメチルヘキサンジアミン、トリオキシプロピレンジアミン、ドデカンジアミン、ヘキサオキシプロピレンジアミンがより好ましく、
トリオキシプロピレンジアミン、ドデカンジアミンが更に好ましい、前記＜１８＞〜＜２０＞いずれか記載の水系組成物。
＜２２＞  多価アミンとしては、一般式（４）：
【０１３９】
【化１０】
2016183329.tif 000012
【０１４０】
(式中、ｍ、ｎ、ｏはそれぞれ独立してオキシプロピレン基の平均付加モル数を示し、ｍ＋ｎ＋ｏが１以上１２以下を満足する数である)
で表されるトリアミンが好ましい、前記＜１３＞記載の水系組成物。
＜２３＞  一般式（４）化合物における化合物１分子あたりの炭素原子と窒素原子の比率（炭素原子数／窒素原子数）は、好ましくは５以上、より好ましくは６以上であり、好ましくは１６以下、より好ましくは１２以下、更に好ましくは９以下であり、また、化合物１分子あたりの炭素原子数は、好ましくは９以上、より好ましくは１５以上、更に好ましくは１８以上であり、好ましくは４２以下、より好ましくは３０以下、更に好ましくは２４以下である、前記＜２２＞記載の水系組成物。
＜２４＞  一般式（４）化合物の分子量は、好ましくは１８０以上、より好ましくは３００以上、更に好ましくは３５０以上であり、好ましくは８５０以下、より好ましくは６００以下、更に好ましくは５００以下である、前記＜２２＞又は＜２３＞記載の水系組成物。
＜２５＞  一般式（４）で表される化合物としては、ポリオキシプロピレントリアミン（重合度２〜１４、重合度３〜１０、重合度３〜８）を用いることができる、前記＜２２＞〜＜２４＞いずれか記載の水系組成物。
＜２６＞  多価アミンとしては、一般式（５）： 
【０１４１】
【化１１】
2016183329.tif 000013
【０１４２】
(式中、Ｒ１３は水素原子、ヒドロキシ基、又は炭素数１〜１０のアルキル基もしくはヒドロキシアルキル基を示し、Ｒ１４は炭素数１〜８のアルキレン基を示し、Ｒ１５は水素原子、ヒドロキシ基、又は炭素数１〜６のアルキル基もしくはヒドロキシアルキル基を示し、Ｒ１６は水素原子又はヒドロキシ基を示し、ｐは３〜６を示す)
で表される化合物が好ましい、前記＜１３＞記載の水系組成物。
＜２７＞  一般式（５）化合物における化合物１分子あたりの炭素原子と窒素原子の比率（炭素原子数／窒素原子数）は、好ましくは５以上、より好ましくは６以上、更に好ましくは８以上であり、好ましくは１６以下、より好ましくは１２以下、更に好ましくは９以下であり、また、化合物１分子あたりの炭素原子数は、好ましくは１０以上、より好ましくは１５以上、更に好ましくは２０以上、より更に好ましくは２５以上であり、好ましくは５０以下、より好ましくは４５以下、更に好ましくは４２以下、より更に好ましくは３０以下であり、化合物１分子あたりの窒素原子数は、３以上であるが、好ましくは６以下、より好ましくは５以下、更に好ましくは４以下である、前記＜２６＞記載の水系組成物。
＜２８＞  一般式（５）化合物の分子量は、好ましくは７０以上、より好ましくは１００以上、更に好ましくは１３０以上であり、好ましくは２０００以下、より好ましくは１５００以下、更に好ましくは１０００以下である、前記＜２６＞又は＜２７＞記載の水系組成物。
＜２９＞  一般式（５）で表される化合物としては、モノ３級アミングリコール、ジ３級アミングリコール、トリ３級アミングリコール、テトラ３級アミングリコール、ペンタ３級アミングリコール、ヘキサ３級アミングリコールを単独で又は２種以上組み合わせて用いることができる、前記＜２６＞〜＜２８＞いずれか記載の水系組成物。
＜３０＞  アミドとしては、一般式（６）：
【０１４３】
【化１２】
2016183329.tif 000014
【０１４４】
(式中、Ｒ１７は炭素数６〜１８のアルキル基を示し、Ｒ１８、Ｒ１９は、同一又は異なって、水素原子、又は炭素数１〜８のアルキル基もしくはヒドロキシアルキル基を示す)
で表される化合物が好ましい、前記＜８＞記載の水系組成物。
＜３１＞  一般式（６）化合物における化合物１分子あたりの炭素原子と窒素原子の比率（炭素原子数／窒素原子数）は、好ましくは４以上、より好ましくは６以上、更に好ましくは１０以上であり、好ましくは４０以下、より好ましくは３５以下、更に好ましくは３０以下、より更に好ましくは２５以下であり、また、化合物１分子あたりの炭素原子数は、好ましくは３以上、より好ましくは１０以上、更に好ましくは１４以上であり、好ましくは２５以下、より好ましくは２０以下、更に好ましくは１８以下である、前記＜３０＞記載の水系組成物。
＜３２＞  一般式（６）化合物の分子量は、好ましくは７０以上、より好ましくは１００以上、更に好ましくは１５０以上であり、好ましくは５００以下、より好ましくは３５０以下、更に好ましくは３００以下である、前記＜３０＞又は＜３１＞記載の水系組成物。
＜３３＞  一般式（６）で表される化合物としては、
オクチルモノエタノールアミド、デシルモノエタノールアミド、ラウリルモノエタノールアミド、ミリスチルモノエタノールアミド、パルミチルモノエタノールアミド、ステアリルモノエタノールアミド、オレイルモノエタノールアミド
オクチルジエタノールアミド、デシルジエタノールアミド、ラウリルジエタノールアミド、ミリスチルジエタノールアミド、パルミチルジエタノールアミド、ステアリルジエタノールアミド、オレイルジエタノールアミド、オクチルメチルエタノールアミド、デシルメチルエタノールアミド、ラウリルメチルエタノールアミド、ミリスチルメチルエタノールアミド、パルミチルメチルエタノールアミド、ステアリルメチルエタノールアミド、オレイルメチルエタノールアミド
が挙げられ、なかでも、
ミリスチルモノエタノールアミド、パルミチルモノエタノールアミド、ステアリルモノエタノールアミド、オレイルモノエタノールアミド
デシルジエタノールアミド、ラウリルジエタノールアミド、ミリスチルジエタノールアミド
が好ましく、
ラウリルジエタノールアミドがより好ましい、前記＜３０＞〜＜３２＞いずれか記載の水系組成物。
＜３４＞  さらに、粘土鉱物、崩壊防止剤、比重調整剤、水溶性高分子、紫外線防御剤、保湿剤、消泡剤、分散剤、アルコール、界面活性剤、防腐剤、酸化防止剤、キレート剤、及びｐＨ調整剤からなる群から選ばれる１種又は２種以上を含有することができ、また、水分を少なくとも１０質量％以上含有する液状媒体を、好ましくは３０質量％以上、より好ましくは４０質量％以上、更に好ましくは５０質量％以上、更に好ましくは７０質量％以上、更に好ましくは８０質量％以上、更に好ましくは９０質量％以上であり、好ましくは９９．７質量％以下含有する、前記＜１＞〜＜３３＞いずれか記載の水系組成物。
＜３５＞  水系組成物中、前記（Ａ）成分の含有量は、好ましくは０．３質量％以上、より好ましくは０．４質量％以上であり、好ましくは５質量％以下、より好ましくは３質量％以下、更に好ましくは１質量％以下、より更に好ましくは０．７質量％以下であり、また、前記（Ｂ）成分の含有量は、好ましくは０．０２質量％以上、より好ましくは０．０５質量％以上、更に好ましくは０．０７質量％以上、より更に好ましくは０．０９質量％以上であり、好ましくは１質量％以下、より好ましくは０．５質量％以下、更に好ましくは０．３質量％以下、更に好ましくは０．２質量％以下、より更に好ましくは０．１５質量％以下である、前記＜１＞〜＜３４＞いずれか記載の水系組成物。
＜３６＞  前記（Ｂ）成分の含有量は、（Ａ）成分１００質量部に対して、好ましくは５質量部以上、より好ましくは１０質量部以上、更に好ましくは１５質量部以上であり、好ましくは１００質量部以下、より好ましくは５０質量部以下、更に好ましくは４０質量部以下、より更に好ましくは３０質量部以下である、前記＜１＞〜＜３５＞いずれか記載の水系組成物。
＜３７＞  ８０℃、回転速度３０ｒｐｍにおける粘度が、好ましくは９０ｍＰａ・ｓ以上、より好ましくは１００ｍＰａ・ｓ以上、更に好ましくは１２０ｍＰａ・ｓ以上であり、好ましくは１００，０００ｍＰａ・ｓ以下、より好ましくは５０，０００ｍＰａ・ｓ以下、更に好ましくは３０，０００ｍＰａ・ｓ以下、より更に好ましくは１０，０００ｍＰａ・ｓ以下である、前記＜１＞〜＜３６＞いずれか記載の水系組成物。
＜３８＞  回転速度３０ｒｐｍにおける８０℃における粘度と２５℃における粘度の比（８０℃／２５℃）が、好ましくは０．６〜３．５、より好ましくは０．７〜２．０、更に好ましくは０．８〜１．５である、前記＜１＞〜＜３７＞いずれか記載の水系組成物。
＜３９＞  温度２５℃において、回転速度３ｒｐｍにおける粘度と回転速度３０ｒｐｍにおける粘度の比（３ｒｐｍ／３０ｒｐｍ）が、好ましくは２以上、より好ましくは２．５以上、更に好ましくは３以上であり、上限は１０程度である、前記＜１＞〜＜３８＞いずれか記載の水系組成物。
＜４０＞  クリームや乳液、口紅などの化粧品としての、前記＜１＞〜＜３９＞いずれか記載の水系組成物の使用。
＜４１＞  芳香剤やシャンプー、染髪剤などの家庭用品としての、前記＜１＞〜＜３９＞いずれか記載の水系組成物の使用。
＜４２＞  発泡剤やペンキ、コンクリートなどの工業製品としての、前記＜１＞〜＜３９＞いずれか記載の水系組成物の使用。
＜４３＞  打杭工事や石油等の地中からの回収作業の際、又は油田の油井掘削の際に好適に用いることができ、掘削用流体、スペーサー流体、坑井刺激用の圧入流体、及び回収増進用の後押し流体からなる群より選ばれるいずれかの流体としての、前記＜１＞〜＜３９＞いずれか記載の水系組成物の使用。
＜４４＞  前記＜１＞〜＜４５＞いずれか記載の水系組成物を用いて地下層を処理することを特徴とする、地下層の処理方法。
＜４５＞  前記＜１＞〜＜４５＞いずれか記載の水系組成物を、掘削用流体、スペーサー流体、坑井刺激用の圧入流体、及び回収増進用の後押し流体からなる群より選ばれるいずれかの流体として用いることで、地下層における天然ガス又は原油を採取することを特徴とする、前記＜４４＞記載の方法。
＜４６＞  前記＜１＞〜＜４５＞いずれか記載の水系組成物を地中の掘削穴先端に送り込み、掘削により生じた土砂や岩石を地上に回収する、掘削により生じた土砂や岩石の回収方法。
＜４７＞  前記＜１＞〜＜４５＞いずれか記載の水系組成物を、地中の掘削穴先端に送り込み、掘削により生じた土砂や岩石を前記水系組成物中に分散させることを特徴とする、前記＜４６＞記載の方法。
【実施例】
【０１４５】
以下、実施例及び比較例を示して本発明を具体的に説明するが、本発明は下記実施例に制限されるものではない。使用した薬品は断りのない限り和光純薬製のものを用いた。
【０１４６】
〔微細セルロース繊維の数平均繊維径〕
微細セルロース繊維に水を加えて、その濃度が０．０００１質量％の分散液を調製し、該分散液をマイカ（雲母）上に滴下して乾燥したものを観察試料として、原子間力顕微鏡（ＡＦＭ、Ｎａｎｏｓｃｏｐｅ  ＩＩＩ  Ｔａｐｐｉｎｇ  ｍｏｄｅ  ＡＦＭ、Ｄｉｇｉｔａｌ  ｉｎｓｔｒｕｍｅｎｔ社製、プローブはナノセンサーズ社製Ｐｏｉｎｔ  Ｐｒｏｂｅ（ＮＣＨ）を使用）を用いて、該観察試料中のセルロース繊維の繊維高さを測定する。その際、該セルロース繊維が確認できる顕微鏡画像において、微細セルロース繊維を５本以上抽出し、それらの繊維高さから数平均繊維径を算出する。
【０１４７】
〔微細セルロース繊維及び微細セルロース繊維複合体のカルボキシ基含有量〕
乾燥質量０．５ｇの微細セルロース繊維又は微細セルロース繊維複合体を１００ｍＬビーカーにとり、イオン交換水もしくはメタノール／水＝２／１の混合溶媒を加えて全体で５５ｍＬとし、そこに０．０１Ｍ塩化ナトリウム水溶液５ｍＬを加えて分散液を調製し、微細セルロース繊維又は微細セルロース繊維複合体が十分に分散するまで該分散液を攪拌する。この分散液に０．１Ｍ塩酸を加えてｐＨを２．５〜３に調整し、自動滴定装置（東亜ディーケーケー社製、商品名「ＡＵＴ−５０」）を用い、０．０５Ｍ水酸化ナトリウム水溶液を待ち時間６０秒の条件で該分散液に滴下し、１分ごとの電導度及びｐＨの値を測定し、ｐＨ１１程度になるまで測定を続け、電導度曲線を得る。この電導度曲線から、水酸化ナトリウム滴定量を求め、次式により、微細セルロース繊維又は微細セルロース繊維複合体のカルボキシ基含有量を算出する。
カルボキシ基含有量（ｍｍｏｌ／ｇ）＝水酸化ナトリウム滴定量×水酸化ナトリウム水溶液濃度（０．０５Ｍ）／セルロース繊維の質量（０．５ｇ）
【０１４８】
微細セルロース繊維の調製例１（天然セルロースにＮ−オキシル化合物を作用させて得られるカルボキシ基含有微細セルロース繊維の分散液）
針葉樹の漂白クラフトパルプ（フレッチャー  チャレンジ  カナダ社製、商品名「Ｍａｃｈｅｎｚｉｅ」、ＣＳＦ６５０ｍｌ）を天然セルロース繊維として用いた。ＴＥＭＰＯとしては、市販品（ＡＬＤＲＩＣＨ社製、Ｆｒｅｅ  ｒａｄｉｃａｌ、９８質量％）を用いた。次亜塩素酸ナトリウムとしては、市販品（和光純薬工業社製）を用いた。臭化ナトリウムとしては、市販品（和光純薬工業社製）を用いた。
【０１４９】
まず、針葉樹の漂白クラフトパルプ繊維１００ｇを９９００ｇのイオン交換水で十分に攪拌した後、該パルプ質量１００ｇに対し、ＴＥＭＰＯ１．２５質量％、臭化ナトリウム１２．５質量％、次亜塩素酸ナトリウム２８．４質量％をこの順で添加した。ｐＨスタッドを用い、０．５Ｍ水酸化ナトリウムを滴下してｐＨを１０．５に保持した。反応を１２０分（２０℃）行った後、水酸化ナトリウムの滴下を停止し、酸化パルプを得た。イオン交換水を用いて得られた酸化パルプを十分に洗浄し、次いで脱水処理を行った。その後、酸化パルプ３．９ｇとイオン交換水２９６．１ｇを高圧ホモジナイザー（スギノマシン社製、スターバーストラボ  ＨＪＰ−２  ５００５）を用いて２４５ＭＰａで微細化処理を２回行い、カルボキシ基含有微細セルロース繊維分散液（固形分濃度１．３質量％）を得た。この微細セルロース繊維の数平均繊維径は３．３ｎｍ、カルボキシ基含有量は１．８ｍｍｏｌ／ｇ、アスペクト比は３２０、結晶化度は５７％であった。なお、後述の表中では、得られたカルボキシ基含有微細セルロース繊維のことをＮａ型微細セルロース繊維（Ｎａ型ＣＳＮＦ）と記載する。
【０１５０】
微細セルロース繊維の調製例２（酸処理して得られるＨ型カルボキシ基含有微細セルロース繊維分散液）
ビーカーに調製例１で得られたカルボキシ基含有微細セルロース繊維分散液４０８８．７５ｇ（固形分濃度１．３質量％）にイオン交換水４０８５ｇを加え０．５質量％の水溶液とし、メカニカルスターラーにて室温下（２５℃）、３０分攪拌した。続いて１Ｍ塩酸水溶液を２４５ｇ仕込み室温下、１時間反応させた。反応終了後、大量のイオン交換水でろ過洗浄を行い、塩酸及び塩を除去することで、Ｈ型カルボキシ基含有微細セルロース繊維分散液（固形分濃度０．５質量％）を得た。この微細セルロース繊維の数平均繊維径は３．３ｎｍ、カルボキシ基含有量は１．８ｍｍｏｌ／ｇであり、アスペクト比及び結晶化度は調製例１で得られたカルボキシ基含有微細セルロース繊維と同じであった。なお、後述の表中では、得られたカルボキシ基含有微細セルロース繊維のことをＨ型微細セルロース繊維（Ｈ型ＣＳＮＦ）と記載する。
【０１５１】
実施例１〜２４及び比較例１〜１０
１２０ｍＬ容規格ビン（アズワン社製、Ｎｏ１１）に表１又は２に示すカルボキシ基含有微細セルロース繊維分散液（固形分濃度１．３質量％）をイオン交換水６１．５ｇに投入し、超音波ホモジナイザー処理（日本精機製作所社製、ＵＳ−３００Ｅ、出力３００Ｗ、４０秒処理を３回繰り返し）を行うことで、均一に混ざった表１又は２に示す固形分濃度のカルボキシ基含有微細セルロース繊維分散液を調製した。得られた分散液に、表１又は２に示す種類の（Ｂ）成分をカルボキシ基含有微細セルロース繊維１００質量部に対して表１又は２に示す量となるように添加し、マグネティックスターラーを用いて室温で３ｈ攪拌を行った後、一晩室温で静置して水系組成物を得た。得られた組成物は２５℃に調整した水中に５ｈ静置した後に、２分以内にＢ型粘度計を用いて粘度測定を行った（東機産業社製、ＴＶＢ１０型粘度計を使用、ローターはＭ１：計測粘度≦１００ｍＰａ・ｓ、Ｍ２：計測粘度≦５００ｍＰａ・ｓ、Ｍ３：計測粘度≦２０００ｍＰａ・ｓ、Ｍ４：計測粘度＞２０００ｍＰａ・ｓを適宜使用、回転数３０ｒｐｍ、計測時間６０秒）。その後、８０℃のオーブン中で５ｈ静置した後に取り出し、再度上記と同じ条件で粘度測定を行った。８０℃での計測粘度（ｍＰａ・ｓ）、および８０℃での計測粘度と２５℃での計測粘度の比（η８０℃／η２５℃）を表１及び２に示す。
【０１５２】
比較例１１
カルボキシ基含有微細セルロース繊維分散液の代わりに三晶社製グアーガム（ＧＲＩＮＳＴＥＤ  ＧＵＡＲ１７５）（Ｇｕａｒ）の水溶液（固形分濃度０．５質量％）を利用した以外は、実施例３と同様の処理を行った。結果を表２に示す。
【０１５３】
比較例１２
カルボキシ基含有微細セルロース繊維分散液の代わりに日本製紙社製カルボキシメチルセルロース（Ｆ３５０ＨＣ）（Ｎａ型ＣＭＣ）の水溶液（固形分濃度０．５質量％）を利用した以外は、実施例３と同様の処理を行った。結果を表２に示す。
【０１５４】
参考例１
三晶社製グアーガム（ＧＲＩＮＳＴＥＤ  ＧＵＡＲ１７５）（Ｇｕａｒ）の水溶液（固形分濃度０．５質量％）を実施例１と同様の手法で評価した。結果を表２に示す。
【０１５５】
参考例２
日本社製カルボキシメチルセルロース（Ｆ３５０ＨＣ）（Ｎａ型ＣＭＣ）の水溶液（固形分濃度０．５質量％）を実施例１と同様の手法で評価した。結果を表２に示す。
【０１５６】
表１及び２に示す添加剤のうち、和光純薬製以外のものについて以下に示す。
＊１  トリオキシプロピレンジアミン：三井化学ファイン社製  ジェファーミン  Ｄ−２３０
＊２  ヘキサオキシプロピレンジアミン：三井化学ファイン社製  ジェファーミン  Ｄ−４００
＊３  ペンタオキシプロピレントリアミン：三井化学ファイン社製  ジェファーミン  Ｔ−４０３
＊４  トリ３級アミングリコール：花王社製  カオーライザー  Ｐ−２００
＊５  ポリオキシプロピレンジアミン：三井化学ファイン社製  ジェファーミン  Ｄ−２０００  平均３３量体
＊６  ポリオキシエチレン・プロピレンアミン：三井化学ファイン社製  ジェファーミン  Ｍ−２０７０  平均４２量体
【０１５７】
【表１】
2016183329.tif 000015
【０１５８】
【表２】
2016183329.tif 000016
【０１５９】
表１及び２より、特定のカルボキシ基含有微細セルロース繊維分散液に、化合物１分子あたりの炭素原子数と窒素原子数の比率（炭素原子数／窒素原子数）が特定である化合物を添加することで、高温条件でも減粘しない特徴的な増粘組成物が得られることが明らかになった。一方、アルカリ金属との塩になっていないカルボキシ基含有微細セルロース繊維を用いた比較例１０は（Ｂ）成分の添加効果が発揮されず、高温下での粘度が低いものであった。
【０１６０】
以下、本発明の水系組成物の具体的処方を例示する。
【０１６１】
[製造例１：化粧品（乳液）]
ステアリルアルコール１．５ｇ、セチルアルコール１．５ｇ、ステアリン酸２ｇ、グリセリン１０ｇ、１，３−ブチレングリコール５ｇ、ワセリン１ｇ、重質流動イソパラフィン２ｇ、メチルポリシロキサン５ｇ、香料０．６ｇ、及び実施例３で調製した粘性の水系組成物７１．４ｇを常法に従い攪拌混合することで皮膚化粧料を好適に調製できる。得られる皮膚化粧料は高温時の粘性低下が抑制されるため、夏場の室外においても好適に使用できる。
【０１６２】
[製造例２：家庭用品（芳香剤）]
香料（フローラル調合香料：小川香料社製）２ｇ及びカルボキシ基含有微細セルロース繊維分散液（固形分濃度１．３質量％）３８．５ｇをイオン交換水６１．３ｇに投入し、実施例１と同様の超音波ホモジナイザー処理を行うことで、香料が均一に混ざった固形分濃度０．５質量％のカルボキシ基含有微細セルロース繊維分散液１００ｇを調製する。得られた分散液にミリスチルベンジルジメチルアンモニウムクロリドをカルボキシ基含有微細セルロース繊維１００質量部に対して２０質量部となるように添加し、マグネティックスターラーを用いて室温で３ｈ攪拌を行った後、一晩室温で静置することで、ゲル状芳香剤組成物を調製できる。得られるゲル状芳香剤組成物は高温時の粘性低下が抑制されるため、夏場の車内などの温度変化の著しい環境下においても好適に使用できる。
【０１６３】
[製造例３：工業製品（ペンキ）]
実施例３で調製した粘性の水系組成物４６ｇに二酸化チタン２０ｇ、炭酸カルシウム１４ｇ、タルク２０ｇを常法に従い攪拌混合することで水性顔料分散ペーストを調製できる。得られる水性顔料分散ペーストは高温時の粘性低下が抑制されるため、夏場の室外の顔料塗布作業時においても好適に使用できる。
【０１６４】
[製造例４：掘削泥水用調整剤]
ベントナイト２ｇ及びカルボキシ基含有微細セルロース繊維分散液（固形分濃度１．３質量％）３８．５ｇをイオン交換水６１．３ｇに投入し、実施例１と同様の超音波ホモジナイザー処理を行うことで、ベントナイトが均一に混ざった固形分濃度０．５質量％のカルボキシ基含有微細セルロース繊維分散液１００ｇを調製する。得られた分散液にミリスチルベンジルジメチルアンモニウムクロリドをカルボキシ基含有微細セルロース繊維１００質量部に対して２０質量部となるように添加し、マグネティックスターラーを用いて室温で３ｈ攪拌を行った後、一晩室温で静置することで、掘削泥水用調整剤を調製できる。得られる掘削泥水用調整剤は高温時の粘性低下が抑制されるため、掘削時の摩擦や地熱による高温環境下においても好適に使用できる。
【０１６５】
＜掘削泥水用調整剤の使用＞
上記製造例４で調製した掘削泥水用調整剤を実際の掘削工程に使用することで、掘削時の高温条件下においても好適な粘性を発現することにより掘削工事の作業性を向上させることが出来る。
【産業上の利用可能性】
【０１６６】
本発明の微細セルロース繊維・塩複合体は、高温下でも高粘度を保持することから、ガス・オイル掘削時の増粘剤を代表とする様々な工業用途、化粧品用途、その他高温下での製品安定性が求められる用途において、好適に使用することができる。